(57)【特許請求の範囲】
【請求項１】
フッ素樹脂粒子を含む硬化膜で構成された最表面層を持つ像保持体の表面を帯電する帯電工程と、
帯電された前記像保持体の表面を露光して静電潜像を形成する潜像形成工程と、
体積平均粒径が２．０μｍ以上６．５μｍ以下のトナーと印加磁場１ｋエルステッドにおける一個のキャリア粒子当たりの平均磁化が３．０×１０−１０ＡＭ２／個以上３．０×１０−９ＡＭ２／個以下のキャリアとを含む静電潜像現像剤によるブラシ粗さ３００μｍ以上８５０μｍ以下の磁気ブラシを現像保持体に形成すると共に、前記磁気ブラシを前記像保持体に接触させ、前記像保持体に形成された前記静電潜像を現像してトナー像を形成する現像工程と、
前記像保持体に形成された前記トナー像を記録媒体に転写する転写工程と、
前記像保持体の表面をクリーニングブレードによりクリーニングするクリーニング工程と、
を有する画像形成方法。
【請求項２】
フッ素樹脂粒子を含む硬化膜で構成された最表面層を持つ像保持体と、
前記像保持体の表面を帯電する帯電手段と、
帯電された前記像保持体の表面を露光して静電潜像を形成する潜像形成手段と、
体積平均粒径が２．０μｍ以上６．５μｍ以下のトナーと印加磁場１ｋエルステッドにおける一個のキャリア粒子当たりの平均磁化が３．０×１０−１０ＡＭ２／個以上３．０×１０−９ＡＭ２／個以下のキャリアとを含む静電潜像現像剤を収納すると共に、現像保持体を有する現像手段であって、前記現像保持体の表面に形成した前記静電潜像現像剤によるブラシ粗さ３００μｍ以上８５０μｍ以下の磁気ブラシを前記像保持体に接触させ、前記像保持体に形成された前記静電潜像を現像してトナー像を形成する現像手段と、
前記像保持体に形成された前記トナー像を記録媒体に転写する転写手段と、
前記像保持体の表面に接触し、前記像保持体の表面をクリーニングするクリーニングブレードを有するクリーニング手段と、
を備えた画像形成装置。
【発明の詳細な説明】
【技術分野】
【０００１】
本発明は、画像形成方法、及び画像形成装置に関するものである。
【背景技術】
【０００２】
電子写真法は、複写機やプリンター等に幅広く利用されている。
例えば、特許文献１には、「表面抵抗が１×１０10〜１×１０16Ωである電荷注入層を有する静電潜像担持体を磁性粒子で構成された磁気ブラシにより帯電する帯電工程を有する画像形成方法において、該磁性キャリアは、バインダー樹脂及び金属酸化物粒子を少なくとも含有し、個数平均粒径Ｄnが５〜２５μｍであり、比抵抗が２５Ｖ〜５００Ｖ印加時に５．０×１０13Ωｃｍ以上であり、真比重が３．０〜４．９ｇ／ｃｍ3であり、１キロエルステッドにおける磁化の強さが１００〜３００ｅｍｕ／ｃｍ3であり、磁性キャリア粒子表面の溶出鉄元素濃度に対するＦｅ（II）含有量が０．００１〜５．０重量％であり、特定の条件式を満足する画像形成方法。」ついて開示されている、
【０００３】
また、特許文献２には、「静電式電子写真感光体及びクリーニング手段を備える電子写真装置において、該電子写真感光体が導電性支持体上に感光層及び表面保護層を有し、該表面保護層が、その全質量に対して２０．０〜４０．０質量％のフッ素原子含有樹脂粒子を有し、表面粗さが１０点平均粗さで０．１〜５．０μｍであり、表面硬度がテーバー摩耗試験法で０．１〜４．５であり、かつ表面摩擦係数が０．００１〜１．２のものであり、該クリーニング手段の弾性ブレードの該電子写真感光体に対する線圧が１７．５〜２７．５ｇ／ｃｍであり、該弾性ブレードのゴム硬度が７５°〜８５°（ＪＩＳ−Ａ）であり、かつ該弾性ブレードが該電子写真感光体との静止時当接角度が１０°〜２０°の範囲にある電子写真装置」について開示されている。
【０００４】
また、特許文献３には、「少なくともａ．感光体とｂ．感光体に当接され感光体との相対速度差を持って感光体を摺擦する摺擦部材とｃ．感光体に当接され感光体と略同一の速度で移動し感光体を押圧する押圧部材を含む画像形成装置であって、前記感光体には少なくとも最表層にフッ素樹脂粒子を含有し、かつ画像形成プロセスにより前記フッ素樹脂粒子が前記感光体表面に延展されている画像形成装置」について開示されている。
【０００５】
また、特許文献４には、「有機感光体上に静電潜像を形成し、円筒状の現像スリーブ上にトナーを含有する現像剤による現像ブラシを形成し、該現像ブラシを有機感光体に接触させ、有機感光体の回転方向に対し、現像スリーブをカウンター方向に回転させながら静電潜像をトナー画像に顕像化する画像形成方法に用いられる有機感光体において、導電性支持体上に感光層を有し、表面層が特定の電荷輸送物質及び含フッ素樹脂微粒子を含有することを特徴とする有機感光体」が開示されている。
【０００６】
また、特許文献５には、「感光体を中心に帯電装置、現像装置、転写装置などの各装置を配置し、帯電後に前記感光体に画像露光を行うことによって静電潜像を形成し、該潜像を現像して顕像化する電子写真法を用いた画像形成方法に於いて、前記感光体が有機感光層上の最表面に無機微粒子を分散した被覆層を有するものであり、極細繊維の不織布を主体とする摩擦係数調整部材を用いて、トナー粉除去後の前記感光体表面を摺擦することにより、該感光体表面を清浄化しつつ画像形成を行う画像形成方法」について開示されている。
【先行技術文献】
【特許文献】
【０００７】
【特許文献１】特開２００５−３３８３４９号公報
【特許文献２】特開２００２−０８２４６７号公報
【特許文献３】特開２００５−０９９３２３号公報
【特許文献４】特開２００７−２４８５６４号公報
【特許文献５】特開２００２−２５８６６６号公報
【発明の概要】
【発明が解決しようとする課題】
【０００８】
本発明の課題は、フッ素樹脂粒子を含む硬化膜で構成された最表面層を持つ像保持体を用いた画像形成方法において、体積平均粒径が２．０μｍ以上６．５μｍ以下といった小径のトナーであっても、筋状のカブリの発生が抑制された画像が得られる画像形成方法を提供することである。
【課題を解決するための手段】
【０００９】
上記課題は、以下の手段により解決される。即ち、
請求項１に係る発明は、
フッ素樹脂粒子を含む硬化膜で構成された最表面層を持つ像保持体と、
前記像保持体の表面を帯電する帯電手段と、
帯電された前記像保持体の表面を露光して静電潜像を形成する潜像形成手段と、
静電潜像現像剤を収納すると共に、現像剤保持体を有する現像手段であって、前記現像剤保持体の表面に形成した前記静電潜像現像剤によるブラシ粗さ３００μｍ以上８５０μｍ以下の磁気ブラシを前記像保持体に接触させ、前記像保持体に形成された前記静電潜像を現像してトナー像を形成する現像手段と、
前記像保持体に形成された前記トナー像を記録媒体に転写する転写手段と、
前記像保持体の表面に接触し、前記像保持体の表面をクリーニングするクリーニングブレードを有するクリーニング手段と、
を備えた画像形成装置に用いられ、
体積平均粒径が２．０μｍ以上６．５μｍ以下のトナーと、印加磁場１ｋエルステッドにおける一個のキャリア粒子当たりの平均磁化が３．０×１０−１６ＡＭ２／個以上３．０×１０−１５ＡＭ２／個以下のキャリアと、を含む静電潜像現像剤。
【００１０】
請求項１に係る発明は、
フッ素樹脂粒子を含む硬化膜で構成された最表面層を持つ像保持体の表面を帯電する帯電工程と、
帯電された前記像保持体の表面を露光して静電潜像を形成する潜像形成工程と、
体積平均粒径が２．０μｍ以上６．５μｍ以下のトナーと印加磁場１ｋエルステッドにおける一個のキャリア粒子当たりの平均磁化が３．０×１０−１０ＡＭ２／個以上３．０×１０−９ＡＭ２／個以下のキャリアとを含む静電潜像現像剤によるブラシ粗さ３００μｍ以上８５０μｍ以下の磁気ブラシを現像剤保持体に形成すると共に、前記磁気ブラシを前記像保持体に接触させ、前記像保持体に形成された前記静電潜像を現像してトナー像を形成する現像工程と、
前記像保持体に形成された前記トナー像を記録媒体に転写する転写工程と、
前記像保持体の表面をクリーニングブレードによりクリーニングするクリーニング工程と、
を有する画像形成方法。
【００１１】
請求項２に係る発明は、
フッ素樹脂粒子を含む硬化膜で構成された最表面層を持つ像保持体と、
前記像保持体の表面を帯電する帯電手段と、
帯電された前記像保持体の表面を露光して静電潜像を形成する潜像形成手段と、
体積平均粒径が２．０μｍ以上６．５μｍ以下のトナーと印加磁場１ｋエルステッドにおける一個のキャリア粒子当たりの平均磁化が３．０×１０−１０ＡＭ２／個以上３．０×１０−９ＡＭ２／個以下のキャリアとを含む静電潜像現像剤を収納すると共に、現像剤保持体を有する現像手段であって、前記現像保持体の表面に形成した前記静電潜像現像剤によるブラシ粗さ３００μｍ以上８５０μｍ以下の磁気ブラシを前記像保持体に接触させ、前記像保持体に形成された前記静電潜像を現像してトナー像を形成する現像手段と、
前記像保持体に形成された前記トナー像を記録媒体に転写する転写手段と、
前記像保持体の表面に接触し、前記像保持体の表面をクリーニングするクリーニングブレードを有するクリーニング手段と、
を備えた画像形成装置。
【発明の効果】
【００１２】
請求項１に係る発明によれば、フッ素樹脂粒子を含む硬化膜で構成された最表面層を持つ像保持体を用いた画像形成方法において、上記平均磁化が３．０×１０−１０ＡＭ２／個以上３．０×１０−９ＡＭ２／個以下のキャリアを含む静電潜像現像剤を採用しない場合に比べ、体積平均粒径が２．０μｍ以上６．５μｍ以下といった小径のトナーであっても、像保持体表面におけるフッ素樹脂成分などの偏在による筋状のカブリの発生が抑制された画像が得られる画像形成方法を提供することができる。
請求項２に係る発明によれば、フッ素樹脂粒子を含む硬化膜で構成された最表面層を持つ像保持体を備えた画像形成装置において、上記平均磁化が３．０×１０−１０ＡＭ２／個以上３．０×１０−９ＡＭ２／個以下のキャリアを含む静電潜像現像剤を採用しない場合に比べ、体積平均粒径が２．０μｍ以上６．５μｍ以下といった小径のトナーであっても、像保持体表面におけるフッ素樹脂成分などの偏在による筋状のカブリの発生が抑制された画像が得られる画像形成装置を提供することができる。
【図面の簡単な説明】
【００１３】
【図１】本実施形態に係る画像形成装置を示す概略構成図である。
【図２】他の本実施形態に係る画像形成装置を示す概略構成図である。
【図３】本実施形態に係る現像剤のキャリア（磁気ブラシ）の作用を説明するため模式図である。
【図４】本実施形態に係る現像剤のキャリア（磁気ブラシ）の作用を説明するため模式図である。
【図５】従来の現像剤のキャリア（磁気ブラシ）の作用を説明するため模式図である。
【図６】従来の現像剤のキャリア（磁気ブラシ）の作用を説明するため模式図である。
【図７】本実施形態に係る現像剤の磁気ブラシのブラシ粗さの測定方法を説明するための模式図である。
【図８】本実施形態に係る現像剤の磁気ブラシのブラシ粗さの測定方法を説明するための模式図である。
【図９】本実施形態に係る現像剤の磁気ブラシのブラシ粗さの測定方法を説明するための模式図である。
【図１０】実施例１における、磁気ブラシをその先端側から見た様子を示す模式図である。
【図１１】比較例１における、磁気ブラシをその先端側から見た様子を示す模式図である。
【図１２】実施例１における、磁気ブラシをその側面側から見た様子を示す模式図である。
【図１３】比較例１における、磁気ブラシをその側面側から見た様子を示す模式図である。
【図１４】実施例１及び比較例１における、感光体の回転数と感光体表面の接触角（水に対する接触角）との関係を示すグラフである。
【図１５】感光体の表面に対する潤滑剤の被覆率と感光体表面の接触角（水に対する接触角）との関係を示すグラフである。
【発明を実施するための形態】
【００１４】
以下、本発明の一例である実施形態について説明する。
【００１５】
本実施形態に係る画像形成装置は、像保持体と、像保持体の表面を帯電する帯電手段と、帯電された像保持体の表面を露光して静電潜像を形成する潜像形成手段と、静電潜像現像剤を収納すると共に、現像剤保持体を有する現像手段であって、前記現像剤保持体の表面に形成した前記静電潜像現像剤による磁気ブラシを前記像保持体に接触させ、像保持体に形成された静電潜像を現像してトナー像を形成する現像手段と、像保持体に形成されたトナー像を記録媒体に転写する転写手段と、像保持体の表面に接触し、像保持体の表面をクリーニングするクリーニングブレードを有するクリーニング手段と、を備える。
ここでの、磁気ブラシとは、現像剤保持体内に内包されている磁石の磁力により、トナーが付着した複数のキャリアが現像剤保持体の表面上に直線状に連なり穂立ちを形成した状態を指す。
【００１６】
そして、像保持体として、フッ素樹脂粒子を含む硬化膜で構成された最表面層を持つ像保持体を採用する。
加えて、静電潜像現像剤（以下、単に現像剤と称することがある）として、体積平均粒径が２．０μｍ以上６．５μｍ以下のトナー（以下、小径のトナーと称することがある）と、印加磁場１ｋエルステッドにおける一個の粒子当たりの平均磁化が３．０×１０−１０ＡＭ２／個以上３．０×１０−９ＡＭ２／個以下のキャリア（以下、低磁化キャリアと称することがある。）と、を含む現像剤を採用すると共に、現像剤保持体の表面に形成する静電潜像現像剤による磁気ブラシのブラシ粗さを３００μｍ以上８５０μｍ以下とする。
なお、トナーの体積平均粒径とは、トナーを構成するトナー粒子の体積平均粒径を意味する。
【００１７】
近年、高精細な画像を得るために小径のトナーが採用されてきている。小径のトナーは、小径化に伴いトナーの一粒子当たりの帯電量が低下するため、像保持体に対する静電的な付着力が小さくなる一方で、像保持体に対するファンデルワールス力（分子間力）等の非静電的な付着力が大きくなり、転写電界により転写することが、大径のトナーに比べて困難となり、カブリの発生が生じ易くなると考えられる。
【００１８】
これを抑制するために、像保持体の最表面層にフッ素樹脂粒子を含ませる技術が知られている。像保持体は、表面に付着した放電生成物や残留トナー等を除去する目的で、その最表面層をクリーニングブレードにより削りながら使用される。その像保持体の最表面層にフッ素樹脂粒子を含めると、クリーニングブレードにより最表面層を削ると共に、フッ素樹脂粒子を次々と露出させ、露出したフッ素樹脂粒子を押し広げることで、フッ素樹脂が像保持体の表面全面に均一に塗布されることになる。これにより、像保持体の表面の低表面エネルギー化が実現され、像保持体とトナーとの非静電的な付着力を低減させ、カブリの発生が抑制されると考えられる。
【００１９】
しかしながら、長寿命化の目的で、像保持体の最表面層として、フッ素樹脂粒子を含む硬化膜で構成された最表面層（例えば保護層）を設ける技術が知られているが、この硬化膜で構成された最表面層にフッ素樹脂粒子を含ませた場合には、筋状のカブリが発生することがわかってきた。
これは、最表面層自体が硬化膜で構成されていることから、クリーニングブレードによる削り量（磨耗量）が少なくなるので、それに伴い時間当たり（像担持体回転数あたり）フッ素樹脂粒子の露出量も少なくなり、露出したフッ素樹脂粒子がクリーングブレードにより軸方向に塗り広げられることなく、像保持体の周方向にのみ引き伸ばされ、筋状に塗布される。つまり、フッ素樹脂が像保持体の表面全面に塗布されず像保持体の周方向に筋状にフッ素樹脂が塗布されない領域が発生する。
そして、このような状態で小径のトナーを採用した場合には、トナーの像保持体に対する非静電的な付着力が大きい分、フッ素樹脂が塗布されていない箇所に筋状のカブリの発生が顕著に画像に現れることになる。
【００２０】
ここで、本実施形態の如く、現像保持体の表面に形成する静電潜像現像剤による磁気ブラシのブラシ粗さを３００μｍ以上８５０μｍ以下を有することは、磁気ブラシの密度が密で且つブラシ長さが揃った状態であることを意味する。
このような磁気ブラシは、密度が密で且つブラシ長さが揃った状態であることから、現像の際、クリーニングブレードにより露出したフッ素樹脂粒子が像保持体に筋状に塗布されたフッ素樹脂と接触する確率が高くなり、磁気ブラシにおける像保持体の軸方向の振動により、像保持体に筋状に塗布されたフッ素樹脂が像保持体の軸方向に引き伸ばされるように、塗布されるものと考えられる。その結果、フッ素樹脂が像保持体の表面全面に均一に塗布され易くなるものと考えられる（図３参照）。
【００２１】
そして、上記範囲のブラシ粗さを持つ磁気ブラシを形成するためには、上記低磁化キャリアを採用することで、実現されるものと考えられる。
低磁化キャリアを採用した場合、現像保持体に保持された現像剤が現像領域（現像保持体と像保持体とが対向した領域）に突入したとき、キャリア粒子同士の引力的作用が小さいことから、現像領域において、連なったキャリア粒子同士の切断やすべりが生じ易く、その結果、キャリア粒子の再配列が生じ易くなり、磁気ブラシは密度が密な状態になると考えられる（図４参照）。また、磁気ブラシの長さも揃い易くなると考えられる。このため、低磁化キャリアを採用した場合、上記範囲のブラシ粗さを持つ磁気ブラシが形成されると考えられる。
加えて、低磁化キャリアは、キャリア粒子同士の引力的作用が小さいことから、磁気ブラシは柔軟になると考えられる。このため、磁気ブラシの像保持体の軸方向の振動の振れ幅が大きくなり、フッ素樹脂を像保持体の軸方向に引き伸ばす度合いが大きくなり、フッ素樹脂が像保持体の表面全面に塗布され易くなるものと考えられる。
【００２２】
これに対して、密度が低く、ブラシ長さが揃っていない状態である上記範囲を超えたブラシ粗さを持つ磁気ブラシを形成した場合、つまり、磁気ブラシを構成するキャリアとして、一個のキャリア粒子当たりの平均磁化が高いキャリア（例えば、キャリアの一個の粒子当たりが３．０×１０−１５ＡＭ２／個を超えたキャリア：以下、一粒子当たりの磁化が高いキャリアと称することがある。）を採用した場合には、上記現象は発現し難いものと考えられる。
【００２３】
一粒子当たりの磁化が高いキャリアを採用した場合、現像保持体に保持された現像剤が現像領域（現像保持体と像保持体とが対向した領域）に突入したとき、キャリア粒子同士の引力的作用が大きいことから、現像領域において、連なったキャリア粒子同士の切断やすべりが生じ難くなり、その結果、キャリア粒子の再配列が生じ難くなり、磁気ブラシは密度が粗な状態になると考えられる（図６参照）。また、磁気ブラシの長さも揃い難くなると考えられる。このため、一粒子当たりの磁化が高いキャリアを採用した場合、上記範囲を超えたブラシ粗さを持つ磁気ブラシが形成されると考えられる。
【００２４】
このような、上記範囲を超えたブラシ粗さを持つ磁気ブラシは、密度が粗で且つブラシ長さが揃っていない状態であることから、現像の際、クリーニングブレードにより像保持体の周方向に引き伸ばされて塗布されたフッ素樹脂と接触する確率が低いと考えられる。
加えて、一粒子当たりの磁化が高いキャリアは、キャリア粒子同士の引力的作用が大きいことから、磁気ブラシは剛直になると考えられる。このため、磁気ブラシの像保持体の軸方向の振動の振れ幅が小さくなり、フッ素樹脂に接触したとしても、フッ素樹脂を像保持体の軸方向に引き伸ばす度合いが小さく、フッ素樹脂が像保持体の表面全面に塗布され難くなるものと考えられる（図５参照）。
【００２５】
以上から、本実施形態では、フッ素樹脂粒子を含む硬化膜で構成された最表面層を持つ像保持体を備えた画像形成装置において、体積平均粒径が２．０μｍ以上６．５μｍ以下といった小径のトナーであっても、像保持体表面におけるフッ素樹脂成分などの偏在による筋状のカブリの発生が抑制された画像が得られる。
なお、フッ素樹脂粒子の含有量を増加させることで、筋状のカブリの発生が抑制されるものと考えられるが、当該フッ素樹脂粒子の含有量を増加させると、層内部で光散乱が発生し易くなり、線・文字の再現性が悪化すると共に、粒状性も悪化し、筋状のカブリの発生以外の画像結果が生じる結果となり易い（例えばフッ素樹脂粒子の含有量が２０質量％を超えた量、より顕著に生じるのは３０質量％を超えた量）。
このため、本実施形態では、フッ素樹脂粒子の含有量を抑えつつ（例えば３０質量％以下、より望ましくは２０質量％以下）、筋状のカブリの発生が抑制された画像が得られるといった有利な点もある。
【００２６】
ここで、磁気ブラシのブラシ粗さは、３００μｍ以上８５０μｍ以下であるが、望ましくは３５０μｍ以上８００μｍ以下、より望ましくは４００μｍ以上７５０μｍ以下である。この磁気ブラシのブラシ粗さが３００μｍを下回ると、一個のキャリア粒子当たりの平均磁化や粒径が小さくなりすぎてしまい、キャリア飛散が生じてしまう一方、磁気ブラシのブラシ粗さが８５０μｍを超えると、上述のように筋状のカブリの発生が抑制できない。
【００２７】
なお、磁気ブラシのブラシ粗さは、一個のキャリア粒子当たりの平均磁化の他に、現像ロールの磁力、表面粗さ、磁気ブラシの長さを規制部材によっても制御されることが考えられるが、これらは適用し得る現像装置の設定範囲内では大きく変動せず、一個のキャリア粒子当たりの平均磁化により大きく変動することから、当該一個のキャリア粒子当たりの平均磁化が主な制御要因と考えられる。
【００２８】
磁気ブラシのブラシ粗さの測定方法は、次の通りである。
まず、図７に示すように、装置から現像装置を取り出し、撮影装置にセットする。
そして、現像保持体（現像ロール）上の現像剤を除去して、現像保持体自体の表面を撮影する（図８（Ａ）参照：画像１）。
次に、現像保持体を回転させ、現像保持体の表面に形成された磁気ブラシを撮影する（図８（Ｂ）参照：画像２）。
ここで、撮影には、撮影装置として、Ｋｅｙｅｎｃｅ  ＶＨＸ６００  デジタルマイクロスコープ（レンズ光学倍率×０．６、撮影画像サイズ６００×８００ｐｉｘ、視野９．２×１２．２ｍｍ）を用いた。観察は、現像ロールの主極位置の接線方向から撮影を行った。
【００２９】
次に、画像処理ソフト「Ｐｈｏｔｏｓｈｏｐ」を使用し、現像ロールの画像１と磁気ブラシの画像２とを重ねあわせ、現像領域（像保持体との対向位置）における磁気ブラシの画像３を作製する（図８（Ｃ）参照：画像３）。
次に、現像領域（像保持体との対向位置）における磁気ブラシの画像３から、現像保持体面を境界にして、Ｓｌｅｅｖｅ面を境界にして、縦３００ｐｉｘ×横１１００ｐｉｘを切り出し、二値化画像（白黒画像）を作製する（図８（Ｄ）：画像４）。
【００３０】
次に、二値化画像の各ピクセルごとのバイナリー情報を抽出、読み込みを行い、ｐｉｘからμｍへ換算（１ｐｉｘ＝７．９μｍ）する（図８（Ｅ）：画像５）。
そして、このμｍへ変換した画像を基に、ＪＩＳ  Ｂ  ０６０１−２００１  Ｒｚｊｉｓに従い、１０点平均荒さを算出する。これを、磁気ブラシのブラシ粗さとする。
【００３１】
なお、このＪＩＳ  Ｂ  ０６０１−２００１  Ｒｚｊｉｓに従った、１０点平均荒さは、図９に示すように、粗さ曲線からその平均線の方向に基準長さだけを抜き取り、この抜き取り部分の平均線から縦倍率の方向に測定した、最も高い山頂から５番目までの山頂の標高（Ｙｐ）の絶対値の平均値と、最も低い谷底から５番目までの谷底の標高（Ｙｖ）の絶対値の平均値との和を求め、この値に基づき、式（１）から算出される。
【００３２】
以下、本実施形態を図面を参照しつつ説明する。
図１は、本実施形態に係る画像形成装置を示す概略構成図である。
【００３３】
本実施形態に係る画像形成装置１０１は、図１に示すように、例えば、矢印ａで示すように、時計回り方向に回転する電子写真感光体１０（像保持体の一例）と、電子写真感光体１０の上方に、電子写真感光体１０に相対して設けられ、電子写真感光体１０の表面を帯電させる帯電装置２０（帯電手段の一例）と、帯電装置２０により帯電した電子写真感光体１０の表面に露光して、静電潜像を形成する露光装置３０（潜像形成手段の一例）と、露光装置３０により形成された静電潜像に、接触現像方式により現像剤に含まれるトナーを付着させて電子写真感光体１０の表面にトナー像を形成する現像装置４０（現像手段の一例）と、電子写真感光体１０に接触しつつ矢印ｂで示す方向に走行するとともに、電子写真感光体１０の表面に形成されたトナー像を転写するベルト状の中間転写体５０と、電子写真感光体１０の表面をクリーニングするクリーニング装置７０（クリーニング手段の一例）とを備える。
【００３４】
帯電装置２０、露光装置３０、現像装置４０、中間転写体５０、及びクリーニング装置７０は、電子写真感光体１０を囲む円周上に、時計周り方向に配置されている。
【００３５】
中間転写体５０は、内側から、支持ローラ５０Ａ、５０Ｂ、背面ローラ５０Ｃ、及び駆動ローラ５０Ｄによって張力を付与されつつ保持されるとともに、駆動ローラ５０Ｄの回転に伴い矢印ｂの方向に駆動される。中間転写体５０の内側における電子写真感光体１０に相対する位置には、中間転写体５０をトナーの帯電極性とは異なる極性に帯電させて中間転写体５０の外側の面に電子写真感光体１０上のトナーを吸着させる一次転写装置５１が設けられている。中間転写体５０の下方における外側には、記録紙Ｐ（記録媒体の一例）をトナーの帯電極性とは異なる極性に帯電させて、中間転写体５０に形成されたトナー像を記録紙Ｐ上に転写する二次転写装置５２が背面ローラ５０Ｃに対向して設けられている。なお、これら、電子写真感光体１０に形成されたトナー像を記録紙Ｐへ転写するための部材が転写手段の一例に相当する。
【００３６】
中間転写体５０の下方には、さらに、二次転写装置５２に記録紙Ｐを供給する記録紙供給装置５３と、二次転写装置５２においてトナー像が形成された記録紙Ｐを搬送しつつ、トナー像を定着させる定着装置８０とが設けられている。
【００３７】
記録紙供給装置５３は、１対の搬送ローラ５３Ａと、搬送ローラ５３Ａで搬送される記録紙Ｐを二次転写装置５２に向かって誘導する誘導板５３Ｂと、を備える。一方、定着装置８０は、二次転写装置５２によってトナー像が転写された記録紙Ｐを加熱・押圧することにより、トナー像の定着を行う１対の熱ローラである定着ローラ８１と、定着ローラ８１に向かって記録紙Ｐを搬送する搬送帯８２とを有する。
【００３８】
記録紙Ｐは、記録紙供給装置５３と二次転写装置５２と定着装置８０とにより、矢印ｃで示す方向に搬送される。
【００３９】
中間転写体５０には、さらに、二次転写装置５２において記録紙Ｐにトナー像を転写した後に中間転写体５０に残ったトナーを除去するクリーニングブレードを有する中間転写体クリーニング装置５４が設けられている。
【００４０】
以下、本実施形態に係る画像形成装置１０１における主な構成部材の詳細について説明する。
【００４１】
−現像剤−
現像剤は、トナーとキャリアを含む二成分系現像剤である。そして、キャリアとしては、上記低磁化キャリアが採用される。
【００４２】
まず、トナーについて説明する。
トナーは、例えば、結着樹脂、着色剤、及び必要に応じて離型剤等の他の添加剤を含むトナー粒子と、必要に応じて外添剤と、を含んで構成される。
【００４３】
トナー粒子について説明する。
結着樹脂としては、特に制限はないが、スチレン類（例えばスチレン、クロロスチレン等）、モノオレフィン類（例えばエチレン、プロピレン、ブチレン、イソプレン等）、ビニルエステル類（例えば酢酸ビニル、プロピオン酸ビニル、安息香酸ビニル、酪酸ビニル等）、α−メチレン脂肪族モノカルボン酸エステル類（例えばアクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等）、ビニルエーテル類（例えばビニルメチルエーテル、ビニルエチルエーテル、ビニルブチルエーテル等）、ビニルケトン類（例えばビニルメチルケトン、ビニルヘキシルケトン、ビニルイソプロペニルケトン等）等の単独重合体および共重合体、ジカルボン酸類とジオール類との共重合によるポリエステル樹脂等が挙げられる。
【００４４】
特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン樹脂、ポリプロピレン樹脂、ポリエステル樹脂等が挙げられる。
また、代表的な結着樹脂としては、ポリウレタン、エポキシ樹脂、シリコーン樹脂、ポリアミド、変性ロジン、パラフィンワックス等も挙げられる。
【００４５】
着色剤としては、磁性粉（例えばマグネタイト、フェライト等）、カーボンブラック、アニリンブルー、カルイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．Ｉ．ピグメント・イエロー１７、Ｃ．Ｉ．ピグメント・ブルー１５：１、Ｃ．Ｉ．ピグメント・ブルー１５：３等が代表的なものとして挙げられる。
【００４６】
その他の添加剤としては、例えば、離型剤、磁性体、帯電制御剤、無機粉体等が挙げられる。
離型剤としては、例えば、炭化水素系ワックス；カルナウバワックス、ライスワックス、キャンデリラワックス等の天然ワックス；モンタンワックス等の合成或いは鉱物・石油系ワックス；脂肪酸エステル、モンタン酸エステル等のエステル系ワックス；などが挙げられるが、これに限定されるものではない。
【００４７】
トナー粒子の特性について説明する。
トナー粒子は、平均形状係数（形状係数＝（ＭＬ２／Ａ）×（π／４）×１００で表される形状係数の個数平均、ここでＭＬは粒子の最大長を表し、Ａは粒子の投影面積を表す）が１００以上１５０以下であることが望ましく、１０５以上１４５以下であることがより望ましく、１１０以上１４０以下であることがさらに望ましい。
【００４８】
トナー粒子は、体積平均粒子径Ｄ５０ｖが２．０μｍ以上６．５μｍ以下であり、２．０μｍ以上５．５μｍ以下であることが望ましく、２．０μｍ以上４．５μｍ以下であることが望ましい。なお、体積平均粒子径Ｄ５０ｖの下限値として望ましくは２．５μｍ以上、より望ましくは３．０μｍ以上である。
トナー粒子の体積平均粒径Ｄ５０ｖが上記範囲であっても、筋状のカブリの発生が抑制される。
なお、トナー粒子の粒径を小径化することで、画像の粒状性（画質）が良化する一方で、２．０μｍを下回ると、トナー粒子一粒あたりの電荷が小さくな過ぎてしまい、カブリの発生、転写不良が発生することがある。
【００４９】
ここで、トナー粒子の体積平均粒径Ｄ５０ｖの測定法は、次の通りである。
まず、分散剤として界面活性剤（望ましくはアルキルベンゼンスルホン酸ナトリウム）の５質量％水溶液２ｍｌ中に、測定試料を０．５ｍｇ以上５０ｍｇ以下加え、これを電解液１００ｍｌ以上１５０ｍｌ以下中に添加した。この測定試料を懸濁させた電解液を超音波分散器で約１分間分散処理を行い、コールターマルチサイザーＩＩ型（ベックマン−コールター社製）により、アパーチャー径が１００μｍのアパーチャーを用いて、粒径が２．０μｍ以上６０μｍ以下の範囲の粒子の粒度分布を測定する。測定する粒子数は５０，０００とする。
得られた粒度分布を分割された粒度範囲（チャンネル）に対し、小粒径側から体積累積分布を引いて、累積５０％となる粒径を体積平均粒径Ｄ５０ｖとする。
【００５０】
外添剤について説明する。
外添剤としては、例えば、無機粒子が挙げられ、該無機粒子として、ＳｉＯ２、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等が挙げられる。
【００５１】
外添剤の表面は、予め疎水化処理をしてもよい。疎水化処理は、例えば疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは１種単独で使用してもよいし、２種以上を併用してもよい。
【００５２】
トナーの製造方法について説明する。
まず、トナー粒子は、特に製造方法により限定されるものではないが、例えば、結着樹脂、着色剤及び離型剤、必要に応じて帯電制御剤等を加えて混練、粉砕、分級する混練粉砕法；混練粉砕法にて得られた粒子を機械的衝撃力又は熱エネルギーにて形状を変化させる方法；結着樹脂の重合性単量体を乳化重合させ、形成された分散液と、着色剤及び離型剤、必要に応じて帯電制御剤等の分散液とを混合し、凝集、加熱融着させ、トナー粒子を得る乳化重合凝集法；結着樹脂を得るための重合性単量体と、着色剤及び離型剤、必要に応じて帯電制御剤等の溶液を水系溶媒に懸濁させて重合する懸濁重合法；結着樹脂と、着色剤及び離型剤、必要に応じて帯電制御剤等の溶液とを水系溶媒に懸濁させて造粒する溶解懸濁法等により製造されるトナー粒子が使用される。
【００５３】
また上記方法で得られたトナー粒子をコアにして、さらに凝集粒子を付着、加熱融合してコアシェル構造をもたせる製造方法等、公知の方法が使用される。なお、トナーの製造方法としては、形状制御、粒度分布制御の観点から水系溶媒にて製造する懸濁重合法、乳化重合凝集法、溶解懸濁法が望ましく、乳化重合凝集法が特に望ましい。
【００５４】
そして、トナーは、上記トナー粒子及び上記外添剤をヘンシェルミキサー又はＶブレンダー等で混合することによって製造される。また、トナー粒子を湿式にて製造する場合は、湿式にて外添してもよい。
【００５５】
次に、キャリアについて説明する。
キャリアは、印加磁場１ｋエルステッドにおける一個のキャリア粒子当たりの平均磁化が３．０×１０−１０ＡＭ２／個以上３．０×１０−９ＡＭ２／個以下（望ましくは３．５×１０−１０ＡＭ２／個以上２．５×１０−９ＡＭ２／個以下、より望ましくは４．０×１０−１０ＡＭ２／個以上２．０×１０−９ＡＭ２／個以下）のキャリアである。
なお、１［エルステッド：Ｏｅ］＝１０３／４π［Ａ／ｍ］である。
【００５６】
この平均磁化が３．０×１０−１６ＡＭ２／個未満の場合、キャリア粒子同士の引力的作用が弱すぎて、磁気ブラシの表層（像保持体と接触する側）で、現像性が悪化してしまうと共に、キャリア飛散が生じてしまう。一方、３．０×１０−１５ＡＭ２／個を超えると、上述のように、形成される磁気ブラシのブラシ粗さが粗くなり過ぎて、筋状のカブリの発生が生じてしまう。
【００５７】
ここで、印加磁場１ｋエルステッドにおける一個のキャリア粒子当たりの平均磁化σｓは、次式で表される。
式：σｓ＝σ×４π（ｒ／２）３ρ／（３×１０１５）
σ：キャリアの磁化（ＡＭ２／ｋｇ）
ｒ：キャリアの体積平均粒径Ｄ５０ｖ（μｍ）
ρ：キャリア（被覆キャリアの場合、芯材）の真比重（ｇ／ｃｍ３）
【００５８】
キャリアの磁化は、例えば、３０ＡＭ２／ｋｇ以上８０ＡＭ２／ｋｇ以下がよく、望ましくは４０ＡＭ２／ｋｇ以上７５ＡＭ２／ｋｇ以下であり、より望ましくは４０ＡＭ２／ｋｇ以上７０ＡＭ２／ｋｇ以下である。
キャリアの磁化は、例えば、被覆キャリアの場合、用いる磁性粉の種類、大きさ等により調整され、磁性粉分散型キャリアの場合、用いる磁性粉の種類、量等により調整される。
【００５９】
ここで、キャリアの磁化（ＡＭ２／ｋｇ）は、１０００エルステッドの磁場中で、ＶＳＭ（バイブレーションサンプルメソッド）測定器を用いてＢＨトレーサ法で測定した値である。測定器しては、東英工業株式会社製振動試料型磁力計ＶＳＭ  Ｐ１０を用いる。
【００６０】
キャリアの体積平均粒径Ｄ５０ｖは、例えば、１５μｍ以上３５μｍ以下がよく、望ましくは１８μｍ以上３２μｍ以下であり、より望ましくは２０μｍ以上３０μｍ以下である。
また、キャリアの体積平均粒度分布指標ＧＳＤｖにおいて、例えば、粒径４５μｍ以上のキャリア粒子がキャリア全体で１０％以下（望ましくは８％以下、より望ましくは５％以下）であることがよい。
キャリアの体積平均粒度分布指標ＧＳＤｖは、粗大側粒子（粒径４５μｍ以上のキャリア粒子）の存在が多すぎると、磁気ブラシのブラシ粗さが大きくなる傾向となり、筋状のカブリが発生し易くなることから、上記関係を満たすことがよい。
【００６１】
キャリアの体積平均粒径Ｄ５０ｖ及び体積平均粒度分布指標ＧＳＤｖは、レーザー散乱粒度測定装置（日機装（株）製、マイクロトラック）を用いて、１００μｍのアパーチャ径で測定することにより得られる。このとき、測定はキャリアを電解質水溶液（アイソトン水溶液）に分散させ、超音波により３０秒以上分散させた後に行った。
レーザー散乱粒度測定装置（日機装（株）製、マイクロトラック）で測定されたキャリアの粒度分布を基にして分割された粒度範囲（チャネル）に対して体積をそれぞれ小径側から累積分布を描いて、累積５０％となる粒径が体積平均粒径Ｄ５０ｖとし、体積平均粒度分布指標ＧＳＤｖにおいて、チャネルから粒径４５μｍの粒子の比率を求めた。
【００６２】
キャリア（被覆キャリアの場合、芯材）の真比重は、例えば、２．５ｇ／ｃｍ３以上６．０ｇ／ｃｍ３以下がよく、望ましくは２．８ｇ／ｃｍ３以上５．５ｇ／ｃｍ３以下であり、より望ましくは３．０ｇ／ｃｍ３以上５．０ｇ／ｃｍ３以下である。
キャリアの真比重は、次のようにして求められる値である。
キャリアの真比重ρは、例えば、被覆キャリアの場合、用いる磁性粉の種類により調整され、磁性粉分散型キャリアの場合、用いる磁性粉の種類、磁性粉充填量等により調整される。
【００６３】
キャリアの真比重は、例えば、気相置換法に準じて、高精度自動体積計（例えば、エステック社製ＶＭ−１００等）を用いて測定した。
【００６４】
キャリアとして具体的には、例えば、磁性粉からなる芯材の表面に被覆樹脂を被覆した被覆キャリア、マトリックス樹脂中に磁性粉が分散・配合された磁性粉分散型キャリア、多孔質の磁性粉に樹脂を含浸させた樹脂含浸型キャリア等が挙げられる。
なお、磁性粉分散型キャリア、樹脂含浸型キャリアは、マトリックス樹脂中に磁性粉が分散・配合された粒子や、多孔質の磁性粉に樹脂を含浸させた粒子を芯材とし、これに被覆樹脂により被覆したキャリアであってもよい。
【００６５】
磁性粉としては、例えば、例えば、酸化鉄、ニッケル、コバルト等の磁性金属、フェライト、マグネタイト等の磁性酸化物等が挙げられる。
【００６６】
芯材に被覆する被覆樹脂、磁性粉を分散・配合するマトリックス樹脂としては、例えば、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸共重合体、オルガノシロキサン結合を含んで構成されるストレートシリコーン樹脂またはその変性品、フッ素樹脂、ポリエステル、ポリカーボネート、フェノール樹脂、エポキシ樹脂等が挙げられる。
なお、芯材に被覆する被覆樹脂や、磁性粉を分散・配合する樹脂には、導電材料等、その他添加剤を含ませてもよい。
【００６７】
芯材の表面に被覆樹脂を被覆するには、被覆樹脂、および必要に応じて各種添加剤を適当な溶媒に溶解した被覆層形成用溶液により被覆する方法等が挙げられる。溶媒としては、特に限定されるものではなく、使用する被覆樹脂、塗布適性等を勘案して選択すればよい。
具体的な樹脂被覆方法としては、芯材を被覆層形成用溶液中に浸漬する浸漬法、被覆層形成用溶液を芯材表面に噴霧するスプレー法、芯材を流動エアーにより浮遊させた状態で被覆層形成用溶液を噴霧する流動床法、ニーダーコーター中でキャリアの芯材と被覆層形成溶液とを混合し、溶剤を除去するニーダーコーター法等が挙げられる。
【００６８】
ここで、被覆樹脂の芯材に対する被覆量は、例えば、キャリア全体の質量に対して０．５質量％以上（望ましくは０．７質量％以上６質量％以下、より望ましくは１．０質量％以上５．０質量％以下）であることがよい。
芯材が露出し過ぎてしまうと、現像の際、磁気ブラシが感光体（像保持体）と接触したとき、それを構成するキャリアの硬い芯材が感光体（像保持体）の表面に接触し、強い
掻き取り力が発生してしまい、感光体（像保持体）の表面に塗布されたフッ素樹脂が逆に取り除かれ易くなってしまうことがあり、カブリが発生することがある。
また、露出した芯材が感光体（像保持体）と接触すると、電荷リークが生じ易くなることがある。
このため、被覆樹脂の芯材に対する被覆量は、上記範囲であることがよい。
【００６９】
この被覆量は、次のようにして求められる。
溶剤可溶の被覆樹脂の場合は、精量したキャリアを可溶溶剤（例えば、トルエン）に溶解させ、磁性粉を磁石で保持し、被覆樹脂が溶解した溶液を洗い流す。これを数度繰り返す事により、被服樹脂が取り除かれた磁性粉が残る。乾燥させ、磁性粉の質量を測定し、差分をキャリア量で割る事により被覆量が算出される。
具体的には、キャリア２０．０ｇを計り取り、ビーカーに入れ、トルエン１００ｇを加え攪拌翼で１０分攪拌する。ビーカーの底に磁石をあて、芯材（磁性粉）が流れ出さないようにトルエンを流す。これを４回繰り返し、洗い流した後のビーカーを乾燥させる。乾燥後磁性粉量を測定し、式［（キャリア量−洗浄後の磁性粉量）／キャリア量］で被覆量を算出する。
一方、溶剤不溶の被覆樹脂の場合は、Ｒｉｇａｋｕ社製Ｔｈｅｒｍｏ  ｐｌｕｓ  ＥＶＯＩＩ  差動型示差熱天秤  ＴＧ８１２０を用い、窒素雰囲気下で、室温（２５℃）以上１０００℃以下の範囲で加熱し、その質量減少から被覆量を算出する。
【００７０】
現像剤において、トナーとキャリアとの混合比（質量比）は、例えば、トナー：キャリア＝１：１００から３０：１００程度の範囲が挙げられる。
【００７１】
−電子写真感光体−
電子写真感光体１０としては、例えば、１）導電性基体上に下引層が設けられ、その上に電荷発生層、電荷輸送層、及び保護層が順次形成された構造を有するもの、２）導電性基体上に下引層が設けられ、その上に、電荷輸送層、電荷発生層、及び保護層が順次形成された構造を有するもの、３）導電性基体上に下引層が設けられ、その上に単層型感光層、保護層が順次形成された構造を有するもの、等が挙げられる。
なお、電荷発生層及び電荷輸送層は機能分離型の感光層である。また、電子写真感光体１０において、下引層は設けてもよいし、設けなくてもよい。
【００７２】
そして、電子写真感光体１０の最表面層を構成する保護層として、例えば、フッ素樹脂粒子を含む硬化膜で構成された保護層が適用される。以下、各層の詳細について説明する。
【００７３】
まず、導電性基体について説明する。
導電性基体としては、従来から使用されているものであれば、如何なるものを使用してもよい。例えば、薄膜（例えばアルミニウム、ニッケル、クロム、ステンレス鋼等の金属類、及びアルミニウム、チタニウム、ニッケル、クロム、ステンレス鋼、金、バナジウム、酸化錫、酸化インジウム、酸化錫インジウム（ＩＴＯ）等の膜）を設けたプラスチックフィルム等、導電性付与剤を塗布又は含浸させた紙、導電性付与剤を塗布又は含浸させたプラスチックフィルム等が挙げられる。基体の形状は円筒状に限られず、シート状、プレート状としてもよい。
なお、導電性基体粒子は、例えば体積抵抗率が１０７Ω・ｃｍ未満の導電性を有するものがよい。
【００７４】
導電性基体として金属パイプを用いる場合、表面は素管のままであってもよいし、予め鏡面切削、エッチング、陽極酸化、粗切削、センタレス研削、サンドブラスト、ウエットホーニングなどの処理が行われていてもよい。
【００７５】
次に、下引層について説明する。
下引層は、導電性基体表面における光反射の防止、導電性基体から感光層への不要なキャリアの流入の防止などの目的で、必要に応じて設けられる。
【００７６】
下引層は、例えば、結着樹脂と、必要に応じてその他添加物とを含んで構成される。
下引層に含まれる結着樹脂としては、ポリビニルブチラールなどのアセタール樹脂、ポリビニルアルコール樹脂、カゼイン、ポリアミド樹脂、セルロース樹脂、ゼラチン、ポリウレタン樹脂、ポリエステル樹脂、メタクリル樹脂、アクリル樹脂、ポリ塩化ビニル樹脂、ポリビニルアセテート樹脂、塩化ビニル−酢酸ビニル−無水マレイン酸樹脂、シリコーン樹脂、シリコーン−アルキッド樹脂、フェノール樹脂、フェノール−ホルムアルデヒド樹脂、メラミン樹脂、ウレタン樹脂などの公知の高分子樹脂化合物、また電荷輸送性基を有する電荷輸送性樹脂やポリアニリン等の導電性樹脂などが挙げられる。これらの中でも、上層の塗布溶剤に不溶な樹脂が望ましく用いられ、特にフェノール樹脂、フェノール−ホルムアルデヒド樹脂、メラミン樹脂、ウレタン樹脂、エポキシ樹脂などが望ましく用いられる。
【００７７】
下引層には、シリコン化合物、有機ジルコニウム化合物、有機チタン化合物、有機アルミニウム化合物等の金属化合物等を含有してもよい。
【００７８】
金属化合物と結着樹脂との比率は、特に制限されず、所望する電子写真感光体特性を得られる範囲で設定される。
【００７９】
下引層には、表面粗さ調整のために下引層中に樹脂粒子を添加してもよい。樹脂粒子としては、シリコーン樹脂粒子、架橋型ポリメタクリル酸メチル（ＰＭＭＡ）樹脂粒子等が挙げられる。なお、表面粗さ調整のために下引層を形成後、その表面を研磨してもよい。研磨方法としては、バフ研磨、サンドブラスト処理、ウエットホーニング、研削処理等が用いられる。
【００８０】
ここで、下引層の構成として、結着樹脂と導電性粒子とを少なくとも含有する構成が挙げられる。なお、導電性粒子は、例えば体積抵抗率が１０７Ω・ｃｍ未満の導電性を有するものがよい。
【００８１】
導電性粒子としては、例えば、金属粒子（アルミニウム、銅、ニッケル、銀などの粒子）、導電性金属酸化物粒子（酸化アンチモン、酸化インジウム、酸化スズ、酸化亜鉛などの粒子）、導電性物質粒子（カーボンファイバ、カーボンブラック、グラファイト粉末の粒子）等が挙げられる。これらの中でも、導電性金属酸化物粒子が好適である。導電性粒子は、２種以上混合して用いてもよい。
また、導電性粒子は、疎水化処理剤（例えばカップリング剤）等により表面処理を施して、抵抗調整して用いてもよい。
導電性粒子の含有量は、例えば、結着樹脂に対して、１０質量％以上８０質量％以下であることが望ましく、より望ましくは４０質量％以上８０質量％以下である。
【００８２】
下引層の形成の際には、上記成分を溶媒に加えた下引層形成用塗布液が使用される。
また、下引層形成用塗布液中に粒子を分散させる方法としては、ボールミル、振動ボールミル、アトライター、サンドミル、横型サンドミル等のメディア分散機や、攪拌、超音波分散機、ロールミル、高圧ホモジナイザー等のメディアレス分散機が利用される。ここで、高圧ホモジナイザーとしては、高圧状態で分散液を液−液衝突や液−壁衝突させて分散する衝突方式や、高圧状態で微細な流路を貫通させて分散する貫通方式などが挙げられる。
【００８３】
下引層形成用塗布液を導電性基体上に塗布する方法としては、浸漬塗布法、突き上げ塗布法、ワイヤーバー塗布法、スプレー塗布法、ブレード塗布法、ナイフ塗布法、カーテン塗布法等が挙げられる。
【００８４】
下引層の膜厚は、１５μｍ以上が望ましく、２０μｍ以上５０μｍ以下がより望ましい。
【００８５】
ここで、図示は省略するが、下引層と感光層との間に中間層をさらに設けてもよい。中間層に用いられる結着樹脂としては、ポリビニルブチラールなどのアセタール樹脂、ポリビニルアルコール樹脂、カゼイン、ポリアミド樹脂、セルロース樹脂、ゼラチン、ポリウレタン樹脂、ポリエステル樹脂、メタクリル樹脂、アクリル樹脂、ポリ塩化ビニル樹脂、ポリビニルアセテート樹脂、塩化ビニル−酢酸ビニル−無水マレイン酸樹脂、シリコーン樹脂、シリコーン−アルキッド樹脂、フェノール−ホルムアルデヒド樹脂、メラミン樹脂などの高分子樹脂化合物のほかに、ジルコニウム、チタニウム、アルミニウム、マンガン、ケイ素原子などを含有する有機金属化合物などが挙げられる。これらの化合物は、単独にあるいは複数の化合物の混合物あるいは重縮合物として用いてもよい。中でも、ジルコニウムもしくはケイ素を含有する有機金属化合物は残留電位が低く環境による電位変化が少なく、また繰り返し使用による電位の変化が少ないなど点から好適である。
【００８６】
中間層の形成の際には、上記成分を溶媒に加えた中間層形成用塗布液が使用される。
中間層を形成する塗布方法としては、浸漬塗布法、突き上げ塗布法、ワイヤーバー塗布法、スプレー塗布法、ブレード塗布法、ナイフ塗布法、カーテン塗布法等の通常の方法が用いられる。
【００８７】
なお、中間層は上層の塗布性改善の他に、電気的なブロッキング層の役割も果たすが、膜厚が大きすぎる場合には電気的な障壁が強くなりすぎて減感や繰り返しによる電位の上昇を引き起こすことがある。したがって、中間層を形成する場合には、０．１μｍ以上３μｍ以下の膜厚範囲に設定することがよい。また、この場合の中間層を下引層として使用してもよい。
【００８８】
次に、電荷発生層について説明する。
電荷発生層は、例えば、電荷発生材料と結着樹脂中とを含んで構成される。かかる電荷発生材料としては、無金属フタロシアニン、クロロガリウムフタロシアニン、ヒドロキシガリウムフタロシアニン、ジクロロスズフタロシアニン、チタニルフタロシアニン等のフタロシアニン顔料が挙げられ、特に、ＣｕＫα特性Ｘ線に対するブラッグ角（２θ±０．２゜）の少なくとも７．４゜、１６．６゜、２５．５゜及び２８．３゜に強い回折ピークを有するクロロガリウムフタロシアニン結晶、ＣｕＫα特性Ｘ線に対するブラッグ角（２θ±０．２゜）の少なくとも７．７゜、９．３゜、１６．９゜、１７．５゜、２２．４゜及び２８．８゜に強い回折ピークを有する無金属フタロシアニン結晶、ＣｕＫα特性Ｘ線に対するブラッグ角（２θ±０．２゜）の少なくとも７．５゜、９．９゜、１２．５゜、１６．３゜、１８．６゜、２５．１゜及び２８．３゜に強い回折ピークを有するヒドロキシガリウムフタロシアニン結晶、ＣｕＫα特性Ｘ線に対するブラッグ角（２θ±０．２゜）の少なくとも９．６゜、２４．１゜及び２７．２゜に強い回折ピークを有するチタニルフタロシアニン結晶が挙げられる。その他、電荷発生材料としては、キノン顔料、ペリレン顔料、インジゴ顔料、ビスベンゾイミダゾール顔料、アントロン顔料、キナクリドン顔料等が挙げられる。また、これらの電荷発生材料は、単独又は２種以上を混合して用いてもよい。
【００８９】
電荷発生層を構成する結着樹脂としては、例えば、ビスフェノールＡタイプあるいはビスフェノールＺタイプ等のポリカーボネート樹脂、アクリル樹脂、メタクリル樹脂、ポリアリレート樹脂、ポリエステル樹脂、ポリ塩化ビニル樹脂、ポリスチレン樹脂、アクリロニトリル−スチレン共重合体樹脂、アクリロニトリル−ブタジエン共重合体、ポリビニルアセテート樹脂、ポリビニルホルマール樹脂、ポリスルホン樹脂、スチレン−ブタジエン共重合体樹脂、塩化ビニリデン−アクリルニトリル共重合体樹脂、塩化ビニル−酢酸ビニル−無水マレイン酸樹脂、シリコーン樹脂、フェノール−ホルムアルデヒド樹脂、ポリアクリルアミド樹脂、ポリアミド樹脂、ポリ−Ｎ−ビニルカルバゾール樹脂等が挙げられる。これらの結着樹脂は、単独又は２種以上混合して用いてもよい。
なお、電荷発生材料と結着樹脂の配合比は、例えば１０：１乃至１：１０の範囲が望ましい。
【００９０】
電荷発生層の形成の際には、上記成分を溶剤に加えた電荷発生層形成用塗布液が使用される。
【００９１】
電荷発生層形成用塗布液中に粒子（例えば電荷発生材料）を分散させる方法としては、ボールミル、振動ボールミル、アトライター、サンドミル、横型サンドミル等のメディア分散機や、攪拌、超音波分散機、ロールミル、高圧ホモジナイザー等のメディアレス分散機が利用される。高圧ホモジナイザーとしては、高圧状態で分散液を液−液衝突や液−壁衝突させて分散する衝突方式や、高圧状態で微細な流路を貫通させて分散する貫通方式などが挙げられる。
【００９２】
電荷発生層形成用塗布液を下引層上に塗布する方法としては、浸漬塗布法、突き上げ塗布法、ワイヤーバー塗布法、スプレー塗布法、ブレード塗布法、ナイフ塗布法、カーテン塗布法等が挙げられる。
【００９３】
電荷発生層の膜厚は、望ましくは０．０１μｍ以上５μｍ以下、より望ましくは０．０５μｍ以上２．０μｍ以下の範囲に設定される。
【００９４】
次に、電荷輸送層について説明する。
電荷輸送層は、電荷輸送材料と、必要に応じて結着樹脂と、を含んで構成される。そして、電荷輸送層が最表面層に該当する場合、上記如く、電荷輸送層は、上記比表面積を持つフッ素樹脂粒子を含む。
【００９５】
電荷輸送材料としては、例えば、２，５−ビス（ｐ−ジエチルアミノフェニル）−１，３，４−オキサジアゾール等のオキサジアゾール誘導体、１，３，５−トリフェニル−ピラゾリン、１−［ピリジル−（２）］−３−（ｐ−ジエチルアミノスチリル）−５−（ｐ−ジエチルアミノスチリル）ピラゾリン等のピラゾリン誘導体、トリフェニルアミン、Ｎ，Ｎ′−ビス（３，４−ジメチルフェニル）ビフェニル−４−アミン、トリ（ｐ−メチルフェニル）アミニル−４−アミン、ジベンジルアニリン等の芳香族第３級アミノ化合物、Ｎ，Ｎ′−ビス（３−メチルフェニル）−Ｎ，Ｎ′−ジフェニルベンジジン等の芳香族第３級ジアミノ化合物、３−（４′−ジメチルアミノフェニル）−５，６−ジ−（４′−メトキシフェニル）−１，２，４−トリアジン等の１，２，４−トリアジン誘導体、４−ジエチルアミノベンズアルデヒド−１，１−ジフェニルヒドラゾン等のヒドラゾン誘導体、２−フェニル−４−スチリル−キナゾリン等のキナゾリン誘導体、６−ヒドロキシ−２，３−ジ（ｐ−メトキシフェニル）ベンゾフラン等のベンゾフラン誘導体、ｐ−（２，２−ジフェニルビニル）−Ｎ，Ｎ−ジフェニルアニリン等のα−スチルベン誘導体、エナミン誘導体、Ｎ−エチルカルバゾール等のカルバゾール誘導体、ポリ−Ｎ−ビニルカルバゾール及びその誘導体などの正孔輸送物質、クロラニル、ブロアントラキノン等のキノン系化合物、テトラアノキノジメタン系化合物、２，４，７−トリニトロフルオレノン、２，４，５，７−テトラニトロ−９−フルオレノン等のフルオレノン化合物、キサントン系化合物、チオフェン化合物等の電子輸送物質、及び上記した化合物からなる基を主鎖又は側鎖に有する重合体などが挙げられる。これらの電荷輸送材料は、１種又は２種以上を組み合わせて用いてもよい。
【００９６】
電荷輸送層を構成する結着樹脂としては、例えば、ビスフェノールＡタイプあるいはビスフェノールＺタイプ等のポリカーボネート樹脂、アクリル樹脂、メタクリル樹脂、ポリアリレート樹脂、ポリエステル樹脂、ポリ塩化ビニル樹脂、ポリスチレン樹脂、アクリロニトリル−スチレン共重合体樹脂、アクリロニトリル−ブタジエン共重合体樹脂、ポリビニルアセテート樹脂、ポリビニルホルマール樹脂、ポリスルホン樹脂、スチレン−ブタジエン共重合体樹脂、塩化ビニリデン−アクリルニトリル共重合体樹脂、塩化ビニル−酢酸ビニル−無水マレイン酸樹脂、シリコーン樹脂、フェノール−ホルムアルデヒド樹脂、ポリアクリルアミド樹脂、ポリアミド樹脂、塩素ゴム等の絶縁性樹脂、及びポリビニルカルバゾール、ポリビニルアントラセン、ポリビニルピレン等の有機光導電性ポリマー等があげられる。これらの結着樹脂は、単独又は２種以上混合して用いてもよい。
なお、電荷輸送材料と上記結着樹脂との配合比は、例えば１０：１乃至１：５が望ましい。
【００９７】
電荷輸送層は、上記成分を溶剤に加えた電荷輸送層形成用塗布液を用いて形成される。
【００９８】
電荷輸送層形成用塗布液中に粒子（例えばフッ素樹脂粒子）を分散させる方法としては、ボールミル、振動ボールミル、アトライター、サンドミル、横型サンドミル等のメディア分散機や、攪拌、超音波分散機、ロールミル、高圧ホモジナイザー等のメディアレス分散機が利用される。高圧ホモジナイザーとしては、高圧状態で分散液を液−液衝突や液−壁衝突させて分散する衝突方式や、高圧状態で微細な流路を貫通させて分散する貫通方式などが挙げられる。
【００９９】
電荷輸送層層形成用塗布液を電荷発生層上に塗布する方法としては、浸漬塗布法、突き上げ塗布法、ワイヤーバー塗布法、スプレー塗布法、ブレード塗布法、ナイフ塗布法、カーテン塗布法等の通常の方法を用いられる。
電荷輸送層の膜厚は、望ましくは５μｍ以上５０μｍ以下、より望ましくは１０μｍ以上４０μｍ以下の範囲に設定される。
【０１００】
次に、単層型感光層について説明する。
単層型感光層は（電荷発生／電荷輸送層）、例えば、電荷発生材料の含有量が１０質量％以上８５質量％以下（、望ましくは２０質量％以上５０質量％以下）であり、電荷輸送材料の含有量が５質量％以上５０質量％以下とすることが望ましい。
単層型感光層（電荷発生／電荷輸送層）の形成方法は、電荷発生層や電荷輸送層の形成方法と同様である。
単層型感光層（電荷発生／電荷輸送層）の膜厚は。例えば、５μｍ以上５０μｍ以下程度が望ましく、１０μｍ以上４０μｍ以下とするのが更に望ましい。
【０１０１】
次に、保護層について説明する。
保護層は、フッ素樹脂粒子を含む硬化膜から構成される。
具体的には、例えば、保護層は、フッ素樹脂粒子と硬化性樹脂と電荷輸送材料とを含む硬化性樹脂組成物の硬化膜で構成されることがよい。
【０１０２】
硬化性樹脂は、加熱や光等により重合して高分子の網目構造を形成し、硬化してもとに戻らなくなる架橋性の樹脂である。硬化性樹脂としては、特に、熱硬化性樹脂が好適である。
熱硬化性樹脂としては、例えば、メラミン樹脂、フェノール樹脂、ユリア樹脂、ベンゾグアナミン樹脂、エポキシ樹脂、不飽和ポリエステル樹脂、アルキド樹脂、ポリウレタン、ポリイミド樹脂、硬化性アクリル樹脂等が挙げられるが、これらに限定されるものではない。これらの熱硬化性樹脂は、１種を単独で又は２種以上を混合して用いてもよい。
【０１０３】
電荷輸送材料としては、特に制限はないが、硬化性樹脂と相溶するものが望ましく、さらに、用いる硬化性樹脂と化学結合を形成するものがより望ましい。硬化性樹脂と化学結合を形成する反応性官能基を有する電荷輸送性有機化合物としては、例えば、−ＯＨ、−ＯＣＨ３、−ＮＨ２、−ＳＨ、及び−ＣＯＯＨから選択される置換基の少なくとも１つを持つものが好適に挙げられる。
【０１０４】
保護層は、好適には、フッ素樹脂粒子、グアナミン化合物およびメラミン化合物から選択される少なくとも１種と、−ＯＨ、−ＯＣＨ３、−ＮＨ２、−ＳＨおよび−ＣＯＯＨから選択される少なくとも一つの置換基を持つ電荷輸送性材料（以下単に「特定の電荷輸送性材料」と称す）と、の硬化性組成物の硬化膜から構成されることがよい。
但し、硬化性樹脂としては、グアナミン化合物およびメラミン化合物から選択される少なくとも１種の他、他の硬化性樹脂（例えば、フェノール樹脂、メラミン樹脂、尿素樹脂、アルキッド樹脂、ベンゾグアナミン樹脂等）や、スピロアセタール系グアナミン樹脂（例えば「ＣＴＵ−グアナミン」（味の素ファインテクノ（株）））などを併用してもよい。
【０１０５】
ここで、保護層となる硬化膜を形成するための硬化性組成物は、フッ素樹脂粒子（その分散剤と機能するフッ化アルキル基含有共重合体含む）を除いた全固形分に対する、グアナミン化合物およびメラミン化合物の総含有率が０．１質量％以上２０質量％以下であり、且つフッ素樹脂粒子（その分散剤と機能するフッ化アルキル基含有共重合体含む）を除いた全固形分に対する、特定の電荷輸送性材料の含有率が８０質量％以上９９．９質量％以下である硬化性組成物であることがよい。
【０１０６】
グアナミン化合物について説明する。
グアナミン化合物は、グアナミン骨格（構造）を有する化合物であり、単量体であってもよいし、多量体であってもよい。ここで、多量体は、単量体を構造単位として重合されたオリゴマーであり、その重合度は例えば２以上２００以下（望ましくは２以上１００以下）である。
【０１０７】
グアナミン化合物は、例えば、アセトグアナミン、ベンゾグアナミン、ホルモグアナミン、ステログアナミン、スピログアナミン、シクロヘキシルグアナミンなどが挙げられる。
グアナミン化合物の市販品としては、例えば、”スーパーベッカミン（Ｒ）Ｌ−１４８−５５、スーパーベッカミン（Ｒ）１３−５３５、スーパーベッカミン（Ｒ）Ｌ−１４５−６０、スーパーベッカミン（Ｒ）ＴＤ−１２６”以上ＤＩＣ社製、”ニカラックＢＬ−６０、ニカラックＢＸ−４０００”以上日本カーバイド社製、などが挙げられる。
【０１０８】
グアナミン化合物（多量体を含む）は、合成後または市販品の購入後、残留触媒の影響を取り除くために、トルエン、キシレン、酢酸エチル、などの適当な溶剤に溶解し、蒸留水、イオン交換水などで洗浄してもよいし、イオン交換樹脂で処理して除去してもよい。
グアナミン化合物は、１種単独で用いてもよいし、２種以上併用してもよい。
【０１０９】
メラミン化合物について説明する。
メラミン化合物は、メラミン骨格（構造）であり、単量体であってもよいし、多量体であってもよい。ここで、多量体は、単量体を構造単位として重合されたオリゴマーであり、その重合度は例えば２以上２００以下（望ましくは２以上１００以下）である。
【０１１０】
メラミン化合物の市販品としては、例えば、スーパーメラミＮｏ．９０（日油社製）、スーパーベッカミン（Ｒ）ＴＤ−１３９−６０（ＤＩＣ社製）、ユーバン２０２０（三井化学）、スミテックスレジンＭ−３（住友化学工業）、ニカラックＭＷ−３０（日本カーバイド社製）、などが挙げられる。
【０１１１】
メラミン化合物（多量体を含む）は、合成後または市販品の購入後、残留触媒の影響を取り除くために、トルエン、キシレン、酢酸エチルなどの適当な溶剤に溶解し、蒸留水、イオン交換水などで洗浄してもよいし、イオン交換樹脂で処理して除去してもよい。
メラミン化合物は、１種単独で用いてもよいし、２種以上併用してもよい。
【０１１２】
特定の電荷輸送性材料について説明する。
特定の電荷輸送性材料としては、例えば、−ＯＨ、−ＯＣＨ３、−ＮＨ２、−ＳＨ、及び−ＣＯＯＨから選択される置換基（以下単に「特定の反応性官能基」と称す場合がある）の少なくとも１つを持つものが好適に挙げられる。特に、特定の電荷輸送性材料としては、上記特定の反応性官能基を少なくとも２つ持つものが好適に挙げられ、さらには３つ持つものが好適に挙げられる。
【０１１３】
特定の電荷輸送性材料としては、下記一般式（Ｉ）で示される化合物であることが望ましい。
【０１１４】
一般式（Ｉ）：Ｆ−（（−Ｒ１−Ｘ）ｎ１（Ｒ２）ｎ３−Ｙ）ｎ２
一般式（Ｉ）中、Ｆは正孔輸送能を有する化合物から誘導される有機基を示し、Ｒ１およびＲ２はそれぞれ独立に炭素数１以上５以下の直鎖状若しくは分鎖状のアルキレン基を示し、ｎ１は０または１を示し、ｎ２は１以上４以下の整数を示し、ｎ３は０または１を示す。Ｘは酸素、ＮＨ、または硫黄原子を示し、Ｙは−ＯＨ、−ＯＣＨ３、−ＮＨ２、−ＳＨ、又は−ＣＯＯＨ（即ち上記特定の反応性官能基）を示す。
【０１１５】
一般式（Ｉ）中、Ｆで示される正孔輸送能を有する化合物から誘導される有機基における正孔輸送能を有する化合物としては、アリールアミン誘導体が好適に挙げられる。アリールアミン誘導体としては、トリフェニルアミン誘導体、テトラフェニルベンジジン誘導体が好適に挙げられる。
【０１１６】
そして、一般式（Ｉ）で示される化合物は、下記一般式（ＩＩ）で示される化合物であることが望ましい。
【０１１７】
【化１】
0005115615.tif 000002
【０１１８】
一般式（ＩＩ）中、Ａｒ１乃至Ａｒ４は、同一でも異なっていてもよく、それぞれ独立に置換若しくは未置換のアリール基を示し、Ａｒ５は置換若しくは未置換のアリール基または置換若しくは未置換のアリーレン基を示し、Ｄは−（−Ｒ１−Ｘ）ｎ１（Ｒ２）ｎ３−Ｙを示し、ｃはそれぞれ独立に０または１を示し、ｋは０または１を示し、Ｄの総数は１以上４以下である。また、Ｒ１およびＲ２はそれぞれ独立に炭素数１以上５以下の直鎖状若しくは分鎖状のアルキレン基を示し、ｎ１は０または１を示し、ｎ３は０または１を示し、Ｘは酸素、ＮＨ、または硫黄原子を示し、Ｙは−ＯＨ、−ＯＣＨ３、−ＮＨ２、−ＳＨ、又は−ＣＯＯＨを示す。
【０１１９】
一般式（ＩＩ）中、Ｄを示す「−（−Ｒ１−Ｘ）ｎ１（Ｒ２）ｎ３−Ｙ」は、一般式（Ｉ）と同様であり、Ｒ１およびＲ２はそれぞれ独立に炭素数１以上５以下の直鎖状若しくは分鎖状のアルキレン基である。また、ｎ１として望ましくは、１である。また、Ｘとして望ましくは、酸素である。また、Ｙとして望ましくは水酸基である。
【０１２０】
なお、一般式（ＩＩ）におけるＤの総数は、一般式（Ｉ）におけるｎ２に相当し、望ましくは、２以上４以下であり、さらに望ましくは３以上４以下である。つまり、一般式（Ｉ）や一般式（ＩＩ）において、望ましくは一分子中に２以上４以下、さらに望ましくは３以上４以下の、上記特定の反応性官能基を有することが望ましい。
【０１２１】
一般式（ＩＩ）中、Ａｒ１乃至Ａｒ４としては、下記式（１）乃至（７）のうちのいずれかであることが望ましい。なお、下記式（１）乃至（７）は、各Ａｒ１乃至Ａｒ４に連結され得る「−（Ｄ）ｃ」と共に示す。
【０１２２】
【化２】
0005115615.tif 000003
【０１２３】
［式（１）乃至（７）中、Ｒ９は水素原子、炭素数１以上４以下のアルキル基、炭素数１以上４以下のアルキル基もしくは炭素数１以上４以下のアルコキシ基で置換されたフェニル基、未置換のフェニル基、炭素数７以上１０以下のアラルキル基からなる群より選ばれる１種を表し、Ｒ１０乃至Ｒ１２はそれぞれ水素原子、炭素数１以上４以下のアルキル基、炭素数１以上４以下のアルコキシ基、炭素数１以上４以下のアルコキシ基で置換されたフェニル基、未置換のフェニル基、炭素数７以上１０以下のアラルキル基、ハロゲン原子からなる群より選ばれる１種を表し、Ａｒは置換または未置換のアリーレン基を表し、Ｄおよびｃは一般式（ＩＩ）における「Ｄ」、「ｃ」と同様であり、ｓはそれぞれ０または１を表し、ｔは１以上３以下の整数を表す。］
【０１２４】
ここで、式（７）中のＡｒとしては、下記式（８）又は（９）で表されるものが望ましい。
【０１２５】
【化３】
0005115615.tif 000004
【０１２６】
［式（８）、（９）中、Ｒ１３およびＲ１４はそれぞれ水素原子、炭素数１以上４以下のアルキル基、炭素数１以上４以下のアルコキシ基、炭素数１以上４以下のアルコキシ基で置換されたフェニル基、未置換のフェニル基、炭素数７以上１０以下のアラルキル基、ハロゲン原子からなる群より選ばれる１種を表し、ｔは１以上３以下の整数を表す。］
【０１２７】
また、式（７）中のＺ’としては、下記式（１０）乃至（１７）のうちのいずれかで表されるものが望ましい。
【０１２８】
【化４】
0005115615.tif 000005
【０１２９】
［式（１０）乃至（１７）中、Ｒ１５およびＲ１６はそれぞれ水素原子、炭素数１以上４以下のアルキル基、炭素数１以上４以下のアルコキシ基もしくは炭素数１以上４以下のアルコキシ基で置換されたフェニル基、未置換のフェニル基、炭素数７以上１０以下のアラルキル基、ハロゲン原子からなる群より選ばれる１種を表し、Ｗは２価の基を表し、ｑおよびｒはそれぞれ１以上１０以下の整数を表し、ｔはそれぞれ１以上３以下の整数を表す。］
【０１３０】
上記式（１６）乃至（１７）中のＷとしては、下記（１８）乃至（２６）で表される２価の基のうちのいずれかであることが望ましい。但し、式（２５）中、ｕは０以上３以下の整数を表す。
【０１３１】
【化５】
0005115615.tif 000006
【０１３２】
また、一般式（ＩＩ）中、Ａｒ５は、ｋが０のときはＡｒ１乃至Ａｒ４の説明で例示された上記（１）乃至（７）のアリール基であり、ｋが１のときはかかる上記（１）乃至（７）のアリール基から１つの水素原子を除いたアリーレン基であることが望ましい。
【０１３３】
フッ素樹脂粒子について説明する。
フッ素樹脂粒子としては、特に限定されるものではないが、例えば、４フッ化エチレン樹脂（ＰＴＦＥ）、３フッ化塩化エチレン樹脂、６フッ化プロピレン樹脂、フッ化ビニル樹脂、フッ化ビニリデン樹脂、２フッ化２塩化エチレン樹脂およびそれらの共重合体の中から１種あるいは２種以上を選択するのが望ましいが、さらに望ましくは４フッ化エチレン樹脂、フッ化ビニリデン樹脂であり、特に望ましくは４フッ化エチレン樹脂である。
【０１３４】
フッ素樹脂粒子の平均一次粒径は０．０５μｍ以上１μｍ以下が望ましく、更には０．１μｍ以上０．５μｍ以下が望ましい。
なお、フッ素樹脂粒子の平均一次粒径は、レーザー回折式粒度分布測定装置ＬＡ−９２０（堀場製作所製）を用いて、フッ素樹脂粒子が分散された分散液と同じ溶剤に希釈した測定液を屈折率１．３５で測定した値をいう。
【０１３５】
フッ素樹脂粒子の含有量（保護層の固形分全量に対する含有量）は、例えば、１質量％以上３０質量％以下が望ましく、２質量％以上２０質量％以下がさらに望ましい。
フッ素樹脂粒子の含有量は、多くすれば、筋状のカブリの発生が抑制されるものの、
層内部で光散乱が発生し易くなり、線・文字の再現性が悪化すると共に、粒状性も悪化し易くなるため、上記範囲であることがよい。
【０１３６】
フッ素樹脂粒子は、その分散性を高める目的で、フッ素系分散剤を併用することがよい。フッ素系分散剤として好適には、例えば、フッ化アルキル基含有共重合体が挙げられる。
フッ化アルキル基含有共重合体としては、特に限定されるものではないが、下記構造式（１）および構造式（２）で表される繰り返し単位を含むフッ素系グラフトポリマーであることが望ましく、アクリル酸エステル化合物、メタクリル酸エステル化合物、等からなるマクロモノマーおよびパーフルオロアルキルエチル（メタ）アクリレート、パーフルオロアルキル（メタ）アクリレートを用いて例えばグラフト重合により合成される樹脂であることがより望ましい。ここで、（メタ）アクリレートはアクリレートまたはメタクリレートを示す。
【０１３７】
【化６】
0005115615.tif 000007
【０１３８】
〔構造式（１）および構造式（２）において、ｌ、ｍおよびｎは１以上の正数を、ｐ、ｑ、ｒおよびｓは０または１以上の正数を、ｔは１以上７以下の正数を、Ｒ１、Ｒ２、Ｒ３およびＲ４は水素原子またはアルキル基を、Ｘはアルキレン鎖、ハロゲン置換アルキレン鎖、−Ｓ−、−Ｏ−、−ＮＨ−または単結合を、Ｙはアルキレン鎖、ハロゲン置換アルキレン鎖、−（ＣｚＨ２ｚ−１（ＯＨ））−または単結合を、ｚは１以上の正数を、Ｑは−Ｏ−又は−ＮＨ−を表す。〕
【０１３９】
フッ化アルキル基含有共重合体の重量平均分子量は、１００００以上１０００００以下が望ましく、さらに望ましくは３００００以上１０００００以下である。
【０１４０】
フッ化アルキル基含有共重合体において、構造式（１）と構造式（２）との含有比即ちｌ：ｍは、１：９乃至９：１が望ましく、３：７乃至７：３がさらに望ましい。
【０１４１】
構造式（１）および構造式（２）において、Ｒ１、Ｒ２、Ｒ３およびＲ４で表されるアルキル基としては、メチル基、エチル基、プロピル基等が挙げられる。Ｒ１、Ｒ２、Ｒ３およびＲ４としては、水素原子、メチル基が望ましく、これらの中でもメチル基がさらに望ましい。
【０１４２】
フッ化アルキル基含有共重合体は、構造式（３）で表される繰り返し単位をさらに含んでもよい。構造式（３）の含有量は、構造式（１）および構造式（２）の含有量の合計即ちｌ＋ｍとの比で、ｌ＋ｍ：ｚとして１０：０乃至７：３が望ましく、９：１乃至７：３がさらに望ましい。
【０１４３】
構造式（３）
【化７】
0005115615.tif 000008
【０１４４】
〔構造式（３）において、Ｒ５およびＲ６は水素原子またはアルキル基を、ｚは１以上の正数を表す。〕
【０１４５】
なお、Ｒ５、Ｒ６としては、水素原子、メチル基、エチル基が望ましく、これらの中でもメチル基がさらに望ましい。
【０１４６】
フッ化アルキル基含有共重合体の含有量は、フッ素樹脂粒子の質量に対して１質量％以上１０質量％以下であることが望ましい。
【０１４７】
その他添加物について説明する。
保護層には、界面活性剤、酸化防止剤、硬化触媒、その他添加物を含んでいてもよい。
【０１４８】
保護層の膜厚は、望ましくは１μｍ以上２５μｍ以下、より望ましくは２μｍ以上１０μｍ以下の範囲に設定される。
【０１４９】
なお、電子写真感光体１０として、最表面層を構成する保護層として、フッ素樹脂粒子を含む硬化膜で構成された保護層を適用した形態を説明したが、これに限られず、保護層を有さず、例えば、電荷輸送層、単層型感光層が最表面層を構成する場合、これら層をフッ素樹脂粒子を含む硬化膜から構成させる形態であってもよい。
【０１５０】
−帯電装置−
帯電装置２０としては、例えば、導電性の帯電ローラ、帯電ブラシ、帯電フィルム、帯電ゴムブレード、帯電チューブ等を用いた接触型帯電器が挙げられる。また、帯電装置２０としては、例えば、非接触方式のローラ帯電器、コロナ放電を利用したスコロトロン帯電器やコロトロン帯電器等のそれ自体公知の帯電器等も挙げられる。帯電装置２０としては、接触型帯電器がよい。
なお、本実施形態では、直流に交流を重畳した電圧を印加する方式の帯電器を採用しても、放電生成物が生じ易い方式であるが、このような方式を採用しても、電子写真感光体１０に放電生成物の付着・堆積が抑制され、画像の白抜けが抑制される。
【０１５１】
−露光装置−
露光装置３０としては、例えば、電子写真感光体１０表面に、半導体レーザ光、ＬＥＤ光、液晶シャッタ光等の光を、像様に露光する光学系機器等が挙げられる。光源の波長は電子写真感光体１０の分光感度領域にあるものがよい。半導体レーザーの波長としては、例えば、７８０ｎｍ前後に発振波長を有する近赤外がよい。しかし、この波長に限定されず、６００ｎｍ台の発振波長レーザーや青色レーザーとして４００ｎｍ以上４５０ｎｍ以下に発振波長を有するレーザーも利用してもよい。また、露光装置３０としては、例えばカラー画像形成のためにはマルチビーム出力するタイプの面発光型のレーザー光源も有効である。
【０１５２】
−現像装置−
現像装置４０は、例えば、現像領域で電子写真感光体１０に対向して配置されており、例えば、トナー及びキャリアを含む現像剤（２成分現像剤）を収容する現像容器４１（現像装置本体）と、補給用現像剤収納容器（トナーカートリッジ）４７と、を有している。現像容器４１は、現像容器本体４１Ａとその上端を塞ぐ現像容器カバー４１Ｂとを有している。
【０１５３】
現像容器本体４１Ａは、例えば、その内側に、現像ロール（現像保持体の一例）４２を収容する現像ロール室４２Ａを有しており、現像ロール室４２Ａに隣接して、第１攪拌室４３Ａと第１攪拌室４３Ａに隣接する第２攪拌室４４Ａとを有している。また、現像ロール室４２Ａ内には、例えば、現像容器カバー４１Ｂが現像容器本体４１Ａに装着された時に現像ロール４２表面の現像剤の層厚を規制するための層厚規制部材４５が設けられている。
【０１５４】
第１攪拌室４３Ａと第２攪拌室４４Ａとの間は例えば仕切り壁４１Ｃにより仕切られており、図示しないが、第１攪拌室４３Ａ及び第２攪拌室４４Ａは仕切り壁４１Ｃの長手方向（現像装置長手方向）両端部に開口部が設けられて通じており、第１攪拌室４３Ａ及び第２攪拌室４４Ａによって循環攪拌室（４３Ａ＋４４Ａ）を構成している。
【０１５５】
そして、現像ロール室４２Ａには、電子写真感光体１０と対向するように現像ロール４２が配置されている。現像ロール４２は、図示しないが磁性を有する磁性ロール（固定磁石）の外側にスリーブを設けたものである。第１攪拌室４３Ａの現像剤は磁性ロールの磁力によって現像ロール４２の表面上に吸着されて、現像領域に搬送される。また、現像ロール４２はそのロール軸が現像容器本体４１Ａに回転自由に支持されている。ここで、現像ロール４２と電子写真感光体１０とは、同方向に回転し、対向部において、現像ロール４２の表面上に吸着された現像剤は、電子写真感光体１０の進行方向とは逆方向から現像領域に搬送するようにしている。
【０１５６】
また、現像ロール４２のスリーブには、不図示のバイアス電源が接続され、現像バイアスが印加されるようになっている（本実施形態では、現像領域に交番電界が印加されるように、直流成分（ＡＣ）に交流成分（ＤＣ）を重畳したバイアスを印加）。
【０１５７】
第１攪拌室４３Ａ及び第２攪拌室４４Ａには現像剤を攪拌しながら搬送する第１攪拌部材４３（攪拌・搬送部材）及び第２攪拌部材４４（攪拌・搬送部材）が配置されている。第１攪拌部材４３は、現像ロール４２の軸方向に伸びる第１回転軸と、回転軸の外周に螺旋状に固定された攪拌搬送羽根（突起部）とで構成されている。また、第２攪拌部材４４も、同様に、第２回転軸及び攪拌搬送羽根（突起部）とで構成されている。なお、攪拌部材は現像容器本体４１Ａに回転自由に支持されている。そして、第１攪拌部材４３及び第２攪拌部材４４は、その回転によって、第１攪拌室４３Ａ及び第２攪拌室４４Ａの中の現像剤は互いに逆方向に搬送されるように配設されている。
【０１５８】
そして、第２攪拌室４４Ａの長手方向一端側には、補給用トナー及び補給用キャリアを含む補給用現像剤を第２攪拌室４４Ａへ供給するための補給搬送路４６の一端が連結されており、補給搬送路４６の他端には、補給用現像剤を収容している補給用現像剤収納容器４７が連結されている。
【０１５９】
このように現像装置４０は、補給用現像剤収納容器（トナーカートリッジ）４７から補給搬送路４６を経て補給用現像剤を現像装置４０（第２攪拌室４４Ａ）へ供給する。
【０１６０】
−転写装置−
一次転写装置５１、及び二次転写装置５２としては、例えば、ベルト、ローラ、フィルム、ゴムブレード等を用いた接触型転写帯電器、コロナ放電を利用したスコロトロン転写帯電器やコロトロン転写帯電器等のそれ自体公知の転写帯電器が挙げられる。
【０１６１】
中間転写体５０としては、導電剤を含んだポリイミド、ポリアミドイミド、ポリカーボネート、ポリアリレート、ポリエステル、ゴム等のベルト状のもの（中間転写ベルト）が使用される。また、中間転写体の形態としては、ベルト状以外に円筒状のものが用いられる。
【０１６２】
−クリーニング装置−
クリーニング装置７０は、筐体７１と、筐体７１から突出するように配設されるクリーニングブレード７２と、を含んで構成されている。
なお、クリーニングブレード７２は、筐体７１の端部で支持された形態であってもよし、別途、支持部材（ホルダー）により支持される形態であってもよいが、本実施形態では、筐体７１の端部で支持された形態を示している。
【０１６３】
クリーニングブレード７２について説明する。
クリーニングブレード７２は、電子写真感光体１０の回転軸に沿った方向に延びた板状のものであって、電子写真感光体１０の回転方向（矢印ａ）の上流側に、先端部が圧力を掛けつつ接触されるように設けられている。
クリーニングブレード７２を構成する材料としては、ウレタンゴム、シリコンゴム、フッ素ゴム、プロロピレンゴム、ブタジエンゴム等が挙げられる。これらの中で、ウレタンゴムがよい。
ウレタンゴム（ポリウレタン）は、例えば、通常ポリウレタンの形成に用いられるものであれば特に限定されないが、例えばポリエチレンアジペート、ポリカプロラクトンなどのポリエステルポリオールなどのポリオールとジフェニルメタンジイソシアネートなどのイソシアネートとからなるウレタンプレポリマー及びたとえば１，４−ブタンジオール、トリメチロールプロパン、エチレングリコールやこれらの混合物などの架橋剤を原料とするものよい。
【０１６４】
次に、本実施形態に係る画像形成装置１０１の画像プロセス（画像形成方法）について説明する。
【０１６５】
本実施形態に係る画像形成装置１０１では、まず、電子写真感光体１０が矢印ａで示される方向に沿って回転すると同時に、帯電装置２０により帯電する。
【０１６６】
帯電装置２０によって表面が帯電した電子写真感光体１０は、露光装置３０により露光され、表面に潜像が形成される。
【０１６７】
電子写真感光体１０における潜像の形成された部分が現像装置４０に近づくと、現像装置４０において、現像ロール４２の表面に形成した現像剤による磁気ブラシを電子写真感光体１０に接触することで、潜像にトナーが付着し、トナー像が形成される。
【０１６８】
トナー像が形成された電子写真感光体１０が矢印ａに方向にさらに回転すると、トナー像は中間転写体５０の外側の面に転写する。
【０１６９】
トナー像が中間転写体５０に転写されたら、記録紙供給装置５３により、二次転写装置５２に記録紙Ｐが供給され、中間転写体５０に転写されたトナー像が二次転写装置５２により、記録紙Ｐ上に転写される。これにより、記録紙Ｐにトナー像が形成される。
【０１７０】
画像が形成された記録紙Ｐは、定着装置８０でトナー像が定着される。
【０１７１】
ここで、トナー像が中間転写体５０に転写された後、電子写真感光体１０は、転写後、クリーニング装置７０のクリーニングブレード７２により、表面に残ったトナーや放電生成物が除去される。そして、クリーニング装置７０において、転写残のトナーや放電生成物が除去された電子写真感光体１０は、帯電装置２０により、再び帯電せられ、露光装置３０において露光されて潜像が形成される。
【０１７２】
また、本実施形態に係る画像形成装置１０１は、例えば、図２に示すように、筐体１１内に、電子写真感光体１０、帯電装置２０、現像装置４０、及びクリーニング装置７０を一体に収容させたプロセスカートリッジ１０１Ａを備えた形態であってもよい。このプロセスカートリッジ１０１Ａは、複数の部材を一体的に収容し、画像形成装置１０１に脱着させるものである。なお、図２に示す画像形成装置１０１では、現像装置４０には、補給用現像剤収納容器４７を設けない形態が示されている。
プロセスカートリッジ１０１Ａの構成は、これに限られず、例えば、少なくとも、電子写真感光体１０と現像装置４０とクリーング装置７０を備えてえればよく、その他、例えば、帯電装置２０、露光装置３０、及び一次転写装置５１から選択される少なくとも一つを備えていてもよい。
【０１７３】
また、本実施形態に係る画像形成装置１０１は、上記構成に限られず、例えば、電子写真感光体１０の周囲であって、一次転写装置５１よりも電子写真感光体１０の回転方向下流側でクリーニング装置７０よりも電子写真感光体の回転方向上流側に、残留したトナーの極性を揃え、クリーニングブラシ等で除去しやすくするための第１除電装置を設けた形態であってもよいし、クリーニング装置７０よりも電子写真感光体の回転方向下流側で帯電装置２０よりも電子写真感光体の回転方向上流側に、電子写真感光体１０の表面を除電する第２除電装置を設けた形態であってもよい。
【０１７４】
また、本実施形態に係る画像形成装置１０１は、上記構成に限れず、周知の構成、例えば、電子写真感光体１０に形成したトナー像を直接、記録紙Ｐに転写する方式を採用してもよいし、タンデム方式の画像形成装置を採用してもよい。
【実施例】
【０１７５】
以下に実施例を挙げて本発明を具体的に説明するが、本発明はこれらの実施例に制限されるものではない。なお、以下の実施例において「部」は質量部を意味する。
【０１７６】
［電子写真感光体の作製］
（電子写真感光体１の作製）
−下引層の形成−
酸化亜鉛：（平均粒子径７０ｎｍ：テイカ社製：比表面積値１５ｍ２／ｇ）１００質量部をトルエン５００質量部と攪拌混合し、シランカップリング剤（ＫＢＭ５０３：信越化学社製）１．３質量部を添加し、２時間攪拌した。その後トルエンを減圧蒸留にて留去し、１２０℃で３時間焼き付けを行い、シランカップリング剤表面処理酸化亜鉛を得た。
【０１７７】
表面処理を施した酸化亜鉛６０質量部と、アリザリン０．６質量部と、硬化剤（ブロック化イソシアネート  スミジュール３１７５、住友バイエルンウレタン社製）：１３．５質量部とブチラール樹脂（エスレックＢＭ−１、積水化学社製）１５質量部をメチルエチルケトン８５質量部に溶解した溶液３８質量部とメチルエチルケトン：２５質量部とを混合し、１ｍｍφのガラスビーズを用いてサンドミルにて２時間の分散を行い分散液を得た。
【０１７８】
得られた分散液に触媒としてジオクチルスズジラウレート：０．００５質量部、シリコーン樹脂粒子（トスパール１４５、ＧＥ東芝シリコーン社製）：４０質量部を添加し、下引層用塗布液を得た。この塗布液を浸漬塗布法にて直径３０ｍｍのアルミニウム基材上に塗布し、１７０℃、４０分の乾燥硬化を行い厚さ１９μｍの下引層を得た。
【０１７９】
−電荷発生層の作製−
電荷発生物質としてのＣｕｋα特性Ｘ線を用いたＸ線回折スペクトルのブラッグ角度（２θ±０．２°）が少なくとも７．３゜，１６．０゜，２４．９゜，２８．０゜の位置に回折ピークを有するヒドロキシガリウムフタロシアニン１５質量部、結着樹脂としての塩化ビニル・酢酸ビニル共重合体樹脂（ＶＭＣＨ、日本ユニカー社製）１０質量部、ｎ−酢酸ブチル２００質量部からなる混合物を、直径１ｍｍφのガラスビーズを用いてサンドミルにて４時間分散した。得られた分散液にｎ−酢酸ブチル１７５質量部、メチルエチルケトン１８０質量部を添加し、攪拌して電荷発生層用塗布液を得た。この電荷発生層用塗布液を下引層上に浸漬塗布し、常温（２５℃）で乾燥して、膜厚が０．２μｍの電荷発生層を形成した。
【０１８０】
−電荷輸送層の作製−
Ｎ，Ｎ’−ジフェニル−Ｎ，Ｎ’−ビス（３−メチルフェニル）−［１，１’］ビフェニル−４，４’−ジアミン４５質量部およびビスフェノールＺポリカーボネート樹脂（粘度平均分子量：５万）５５質量部をクロルベンゼン８００質量部に加えて溶解し、電荷輸送層用塗布液を得た。この塗布液を電荷発生層上に塗布し、１３０℃、４５分の乾燥を行って膜厚が２０μｍの電荷輸送層を形成した。
【０１８１】
−保護層の作製−
４フッ化エチレン樹脂粒子としてルブロンＬ−２（ダイキン工業製）５質量部、および下記構造式（４）で表される繰り返し単位を含むフッ化アルキル基含有共重合体（重量平均分子量５０，０００、ｌ：ｍ＝１：１、ｓ＝１、ｎ＝６０）０．２５質量部を、シクロペンタノン（環状脂肪族ケトン化合物）１７質量部に十分に攪拌混合して、４フッ化エチレン樹脂粒子懸濁液を作製した。
【０１８２】
【化８】
0005115615.tif 000009
【０１８３】
次に、下記式（ＡＭ−１）で示されるメラミン化合物５質量部、電荷輸送材料として下記（Ｉ−１）で示される化合物９５質量部、をシクロペンタノン２２０質量部に加えて、十分に溶解混合した後に、４フッ化エチレン樹脂粒子懸濁液を加えて、攪拌混合した後、微細な流路をもつ貫通式チャンバーを装着した高圧ホモジナイザー（吉田機械興業製  ＹＳＮＭ−１５００ＡＲ）を用いて、７００ｋｇf／ｃｍ２まで昇圧しての分散処理を２０回繰返した後、触媒としてＮＡＣＵＲＥ５２２５（キングインダストリー社製）０．２質量部を加えて保護層形成用塗布液を調製した。この塗布液を電荷輸送層の上に突き上げ塗布法により塗布し、１５０℃で１時間加熱処理して硬化させ、膜厚４μｍの保護層を形成して感光体１を作製した。
【０１８４】
【化９】
0005115615.tif 000010
【０１８５】
［トナーの作製］
（トナー１の作製）
−ポリエステル樹脂分散液の調製−
・テレフタル酸                                          ３０ｍｏｌ％
・フマル酸                                              ７０ｍｏｌ％
・ビスフェノールＡエチレンオキサイド２モル付加物        ２０ｍｏｌ％
・ビスフェノールＡプロピレンオキサイド２モル付加物      ８０ｍｏｌ％
攪拌装置、窒素導入管、温度センサー、精留塔を備えた内容量５リットルのフラスコに上記モノマーを仕込み、１時間を要して１９０℃まで上げ、反応系内が攪拌されていることを確認した後、ジブチル錫オキサイド１．２質量部を投入した。
さらに生成する水を留去しながら同温度から６時間を要して２４０℃まで温度を上げ、２４０℃でさらに３時間脱水縮合反応を継続し、酸価が１２．０ｍｇ／ＫＯＨ、重量平均分子量９７００である非晶質ポリエステル樹脂を得た。
【０１８６】
次いで、これを溶融状態のまま、キャビトロンＣＤ１０１０（株式会社ユーロテック製）に毎分１００ｇの速度で移送した。
別途準備した水性媒体タンクには試薬アンモニア水をイオン交換水で希釈した０．３７質量％濃度の希アンモニア水を入れ、熱交換器で１２０℃に加熱しながら毎分０．１リットルの速度で、上記非晶質ポリエステル樹脂１溶融体と同時にキャビトロンＣＤ１０１０（株式会社ユーロテック製）に移送した。
回転子の回転速度が６０Ｈｚ、圧力が５ｋｇ／ｃｍ２の条件でキャビトロンを運転し、平均粒径０．１６μｍ、固形分量３０質量部のポリエステル樹脂からなる樹脂分散液を得た。
【０１８７】
−着色剤分散液の調製−
・シアン顔料（銅フタロシアニンＢ１５：３：大日精化社製）  ４５質量部
・イオン性界面活性剤ネオゲンＲＫ（第一工業製薬社製）        ５質量部
・イオン交換水                                          ２００質量部
上記成分を混合溶解し、ホモジナイザー（ＩＫＡウルトラタラックス）により１０分間分散し、中心粒径１６８ｎｍ、固形分量２２．０質量部の着色剤分散液を得た。
【０１８８】
−離型剤分散液の調製−
・パラフィンワックス  ＨＮＰ９（融点７５℃：日本精鑞社製）  ４５質量部
・カチオン性界面活性剤  ネオゲンＲＫ（第一工業製薬社製）      ５質量部
・イオン交換水                                            ２００質量部
上記成分を９５℃に加熱して、ＩＫＡ製ウルトラタラックスＴ５０にて分散後、圧力吐出型ゴーリンホモジナイザーで分散処理し、中心径２００ｎｍ、固形分量２０．０質量部の離型剤分散液を得た。
【０１８９】
−トナー粒子の作製−
・ポリエステル樹脂分散液  ２７８．９質量部
・着色剤分散液              ２７．３質量部
・離型剤分散液                  ３５質量部
【０１９０】
上記成分を丸型ステンレス製フラスコ中においてウルトラタラックスＴ５０で混合・分散した。次いで、これにポリ塩化アルミニウム０．２０質量部を加え、ウルトラタラックスで分散操作を継続した。加熱用オイルバスでフラスコを攪拌しながら４８℃まで加熱した。４８℃で６０分保持した後、ここに樹脂分散液を７０．０質量部追加した。
その後、０．５ｍｏｌ／ｌの水酸化ナトリウム水溶液で系内のｐＨを９．０にした後、ステンレス製フラスコを密閉し、磁力シールを用いて攪拌を継続しながら９６℃まで加熱し、５時間保持した。
反応終了後、冷却し、濾過、イオン交換水で洗浄した後、ヌッチェ式吸引濾過により固液分離を施した。これを更に４０℃のイオン交換水１Ｌに再分散し、１５分３００ｒｐｍで攪拌・洗浄した。
これを更に５回繰り返し、濾液のｐＨが７．５、電気伝導度７．０μＳ／ｃｍｔとなったところで、ヌッチェ式吸引濾過によりＮｏ５Ａろ紙を用いて固液分離を行った。次いで真空乾燥を１２時間継続した。
【０１９１】
このときの粒子径をコールターマルチサイザーにて測定したところ体積平均粒径Ｄ５０は３．６μｍ、粒度分布係数ＧＳＤは１．１４であった。また、ルーゼックスによる形状観察より求めたトナー粒子の形状係数は０．９７０であることが観察された。
【０１９２】
−外添剤の作製−
ゾルゲル法により、ジメチルシリコーンオイルによる表面処理量が５質量％、平均一次粒径が１００ｎｍであるシリカ粒子を作製した。
【０１９３】
−トナーの作製−
トナー粒子１００質量部に、シリカ粒子３質量部及びシリカ粒子（Ｒ９７２（日本アエロジル社製））：１質量部を加え、５リットルヘンシェルミキサーを用い、周速３０ｍ／ｓで１５分間ブレンドを行った後、４５μｍの目開きの篩を用いて粗大粒子を除去し、トナー１を作製した。
【０１９４】
（トナー２の作製）
トナー１の作製において、トナー粒子の作製に際、加熱用オイルバスでフラスコを攪拌し昇温する温度を４１℃とし、４１℃で６０分保持した以外は、同様の手順で、トナー粒子を作製した。
得られたトナー粒子は、体積平均粒径Ｄ５０が３．０μｍ、粒度分布係数ＧＳＤが１．１８であった。また、ルーゼックスによる形状観察より求めたトナー粒子の形状係数は０．９６９であることが観察された。
そして、得られたトナー粒子を用い、トナー１と同様にしてトナー２を作製した。
【０１９５】
（トナー３の作製）
トナー１の作製において、トナー粒子の作製に際、加熱用オイルバスでフラスコを攪拌し昇温する温度を５５℃とし、５５℃で６０分保持した以外は、同様の手順で、トナー粒子を作製した。
得られたトナー粒子は、体積平均粒径Ｄ５０が６．１μｍ、粒度分布係数ＧＳＤが１．１２であった。また、ルーゼックスによる形状観察より求めたトナー粒子の形状係数は０．９７２であることが観察された。
そして、得られたトナー粒子を用い、トナー１と同様にしてトナー３を作製した。
【０１９６】
［キャリアの作製］
（キャリア１の作製）
・綜研化学社製「ポリメタクリル酸メチル（ＰＭＭＡ）樹脂（Ｍｗ７２，０００、Ｍｎ３６，０００）：  ３質量部
・和光純薬工業株式会社  トルエン（特級）：  ３０質量部
・芯材［パウダーテック社製磁性粉「Ｍｎ−Ｍｇフェライトコア（平均粒径２５μｍ、飽和磁化５５Ａ／ｍ２／ｋｇ（１ｋＯｅ時）、真比重４．６ｇ／ｃｍ３）］：  １００質量部
まず、上記組成のうち、ＰＭＭＡ樹脂をトルエンに溶解させＰＭＭＡ樹脂のトルエン溶液を作製する。
次に、芯材であるフェライトコア（磁性粉）を８０℃に加熱したニーダーに投入し、攪拌させる。
フェライトコアが５０℃になった時点で、ＰＭＭＡのトルエン溶液を投入し、密閉し１０分攪拌させる。
次に、攪拌したまま、真空にし、トルエンを蒸発させる。３０分後真空を解除し、取り出す。
そして、放置冷却させ３０℃になった後、４５μｍ篩分を実施し、キャリア１を得る。
【０１９７】
（キャリア２の作製）
得られるキャリアが表１に示す磁化／粒径となるように、磁化／粒径を調整した芯材（フェライトコア［真比重４．６］：磁性粉）を用いた以外は、キャリア１の作製と同様にキャリア２を作製した。
【０１９８】
（キャリア３の作製）
得られるキャリアが表１に示す磁化／粒径となるように、磁化／粒径を調整した芯材（フェライトコア［真比重４．６］：磁性粉）を用いた以外は、キャリア１の作製と同様にキャリア３を作製した。
【０１９９】
（キャリア４の作製）
得られるキャリアが表１に示す磁化／粒径となるように、磁化／粒径を調整した芯材（磁性粉）を用いた以外は、キャリア１の作製と同様にキャリア４を作製した。
但し、芯材（磁性粉）としては磁性粉分散型コア（戸田工業社製のコア：真比重３．６）を用いた。
【０２００】
（キャリア５の作製）
得られるキャリアが表１に示す磁化／粒径となるように、磁化／粒径を調整した芯材（磁性粉）を用い、樹脂被覆量であるＰＭＭＡ樹脂量を２．２質量部とした以外は、キャリア１の作製と同様にキャリア５を作製した。
但し、芯材（磁性粉）としては磁性粉分散型コア（戸田工業社製のコア：真比重３．６）を用いた。
【０２０１】
（キャリア６の作製）
得られるキャリアが表１に示す磁化／粒径となるように、磁化／粒径を調整した芯材（フェライトコア［真比重４．６］：磁性粉）を用いた以外は、キャリア１の作製と同様にキャリア６を作製した。
【０２０２】
（キャリア７の作製）
得られるキャリアが表１に示す磁化／粒径となるように、磁化／粒径を調整した芯材（磁性粉）を用い、樹脂被覆量であるＰＭＭＡ樹脂量を１．５質量部とした以外は、キャリア１の作製と同様にキャリア７を作製した。
但し、芯材（磁性粉）としては磁性粉分散型コア（戸田工業社製のコア：真比重３．６）を用いた。
【０２０３】
（比較キャリア１の作製）
得られるキャリアが表１に示す磁化／粒径となるように、磁化／粒径を調整した芯材（フェライトコア［真比重４．６］：磁性粉）を用いた以外は、キャリア１の作製と同様にキャリア比較キャリア１を作製した。
【０２０４】
（比較キャリア２の作製）
得られるキャリアが表１に示す磁化／粒径となるように、磁化／粒径を調整した芯材（フェライトコア［真比重４．６］：磁性粉）を用いた以外は、キャリア１の作製と同様にキャリア比較キャリア２を作製した。
但し、芯材（磁性粉）としては磁性粉分散型コア（戸田工業社製のコア：真比重３．６）を用いた。
【０２０５】
（比較キャリア３の作製）
得られるキャリアが表１に示す磁化／粒径となるように、磁化／粒径を調整した芯材（フェライトコア［真比重４．６］：磁性粉）を用いた以外は、キャリア１の作製と同様にキャリア比較キャリア３を作製した。
【０２０６】
なお、作製したキャリアの特性を表１に一覧にして示す。
【０２０７】
［実施例１〜１０、比較例１〜５］
表２に従った組み合わせで、キャリアに対するトナーの質量比を８％となるようにして、トナーとキャリアとを、Ｖ型ブレンダーで５分間攪拌して、各現像剤を作製した。
【０２０８】
得られた現像剤、及び表２に従った電子写真感光体を、画像形成装置「富士ゼロックス社製「７００  Ｄｉｇｉｔａｌ  Ｃｏｌｏｒ  Ｐｒｅｓｓ改造機」の現像器に充填し、各評価を行った。評価結果を表２に示す。但し、評価は、７００  Ｄｉｇｉｔａｌ  Ｃｏｌｏｒ  Ｐｒｅｓｓ改造機の黒現像位置で実施した。
また、装置の設定条件は、以下の通りとした。ここで、装置の設定条件の括弧内の数値範囲及び条件は、少なくとも同じ評価結果が得られた条件の範囲である。
ここで、図１０、図１２には、実施例１における、磁気ブラシをその先端側及びその側面側から見た様子を示す模式図をそれぞれ示す。また、図１１、図１３には、比較例１における、磁気ブラシをその先端側及びその側面側から見た様子を示す模式図をそれぞれ示す。
【０２０９】
（評価）
−磁気ブラシのブラシ粗さＲｚＪＩＳ−
磁気ブラシのブラシ粗さＲｚＪＩＳについて、測定した。
【０２１０】
−筋状のカブリ−
中央部に１ｍｍ幅の細線からなるチャートを用い、背景部における筋状のカブリについて評価した。
具体的には、電子写真感光体上の現像像を、３Ｍ社製スコッチメンディングテープ８１０−３−２４を用いて感光体軸方向の両端部までテープ転写を行い、これを富士ゼロックス社製ＯＨＰ（Over Head Projector）に貼り付けＸｒｉｔｅにて濃度を測定した。濃度は感光体端部から２．５ｃｍ間隔で１０点測定した。
事前にＯＨＰにテープをそのまま貼り付けたテープ自体の濃度を同様に読み取りこの平均値をテープ濃度とした。
濃度は、濃度Δ値＝（テープ転写濃度）−（テープ濃度）として算出し、全１０点の平均値からグレード付けを行った。
評価基準は以下の通りである。なお。濃度Δ値が０．０１未満であれば転写後の紙上カブリが目視で確認できないことからから、合格とし、それ以上のものを不合格とした。
Ｇ１：濃度Δ値が０．００２以下
Ｇ２：濃度Δ値が０．００３以上０．００５以下
Ｇ３：濃度Δ値が０．００６以上０．００９以下
Ｇ４：濃度Δ値が０．０１以上０．０２以下
Ｇ５：濃度Δ値が０．０２を超える
そして、筋状のカブリの評価は、初期（画像出し１枚目）、経時（画像出し５００００枚目）の双方の画像出し時において評価した。
【０２１１】
−キャリア飛散−
キャリア飛散は、Ａ３用紙に全面ソリッドの画像を出力し、５０倍の倍率ルーペで画像上のキャリア数、白抜け数を数えた。Ａ３用紙１０枚のキャリア飛散量の合計を表に示した。
評価基準は以下の通りである。なお、Ａ３用紙１０枚当たり９個以下であれば合格、１０個以上を不合格とした。
Ｇ１：キャリア飛散量が０個
Ｇ２：キャリア飛散量が１個以上３個以下
Ｇ３：キャリア飛散量が４個以上９個以下
Ｇ４：キャリア飛散量が１０個以上３０個以下
Ｇ５：キャリア飛散量が３０個を超える
【０２１２】
（装置の設定条件）
−クリーニング条件−
・クリーニングブレードのゴム硬度８０°（７０°以上８５°以下）
・クリーニングブレードのゴム反発弾性率４５％（２０％以上５５％以下）
・クリーニングブレードの感光体に対する接触角度１０°（１０°以上３０°以下）
・クリーニングブレードの感光体に対する線圧２．７ｇｆ／ｍｍ（２ｇｆ／ｍｍ以上４ｇｆ／ｍｍ以下）
【０２１３】
−現像条件−
・現像ロールと感光体との対向間距離（ＤＲＳ）３００μｍ（２００μｍ以上６００μｍ以下）
・現像ロール上の現像剤量（ＭＯＳ）４００ｇ／ｍ２（２００ｇ／ｍ２以上６００ｇ／ｍ２以下）
・現像ロールの回転速度（プロセススピード）３３０ｍｍ／ｓｅｃ（５０ｍｍ／ｓｅｃ以上１５００ｍｍ／ｓｅｃ以下）
・現像ロールの回転方向（ＭＲＳ）：感光体と同方向（ｗｉｔｈ方向）で周速比１．７（感光体と同方向（ｗｉｔｈ方向）で周速比１．０以上３．０以下、感光体と逆方向（ａｇａｉｎｓｔ方向）で周速比０．６以上２．０以下）
・現像ロール表面形状・粗さ：サンドブラストＲｚ２５μｍ（１０μｍ以上５０μｍ以下）、溝スリーブ０．８ｍｍピッチ（０．２ｍｍピッチ以上２ｍｍピッチ以下）
・現像ロールの径Φ１８ｍｍ（Φ１０ｍｍ以上Φ４０ｍｍ以下）
・現像ロール上の現像極磁力１２５ｍｍＴ（５０ｍＴ以上１５０ｍＴ以下）
・現像ロールのマグネットセットアングル（ＭＳＡ）：上流側３°（３°−１０°以上３°＋１０°以下）
・現像ロールに印加する電圧の直流成分電圧５５０Ｖ（３００Ｖ以上６５０Ｖ以下）
・現像ロールに印加する電圧の直流成分電圧と画像の背景部に対応する感光体表面電位との差（Ｖｃｌｎ）１２５Ｖ（５０Ｖ以上２００Ｖ以下）
・現像ローラ印加する直流成分電圧（ＤＣ）に重畳する交流成分電圧（現像ＡＣバイアス）波形：ｓｉｎｅ波（矩形波）
・現像ＡＣバイアスの振幅（Ｖｐ−ｐ：ｐｅａｋ  ｔｏ  ｐｅａｋ電圧）０．７５ｋＶ（０ｋＶ以上２．０ｋＶ以下）
・印加電圧の交流成分電圧が占める割合（現像ＡＣバイアスＤｕｔｙ）５０％（２０％以上８０％以下）
・現像ＡＣバイアスの周波数１０ｋＨｚ（３ｋＨｚ以上４０ｋＨｚ以下）
・感光体径φ８４ｍｍ（φ３０ｍｍ以上１６８ｍｍ以下）
【０２１４】
【表１】
0005115615.tif 000011
【０２１５】
【表２】
0005115615.tif 000012
【０２１６】
上記結果から、本実施例では、比較例に比べ、筋状のカブリの評価において、良好な結果が得られたことがわかる。
【０２１７】
ここで、前述のとおり、比較例では感光体の最表面層として、フッ素樹脂粒子を含む硬化膜で構成された最表面層を採用した場合には、上記のような筋状のカブリが発生する。
露出したフッ素樹脂粒子がクリーングブレードにより軸方向に塗り広げられることなく、感光体の周方向にのみ引き伸ばされ、筋状に塗布される、つまり、フッ素樹脂が感光体の表面全面に塗布されず感光体の周方向に筋状にフッ素樹脂が塗布されない領域が発生したためと推定される。
そして、このような状態で小径のトナーを採用するため、トナーの感光体に対する非静電的な付着力が大きい分、フッ素樹脂が塗布されていない箇所に筋状のカブリの発生が顕著に画像に現れたものと推定される。
【０２１８】
これに対し、上記実施例の如く、感光体の表面に形成する静電潜像現像剤による磁気ブラシのブラシ粗さが３００μｍ以上８５０μｍ以下を有することは、磁気ブラシの密度が密で且つブラシ長さが揃った状態であることを意味する。
このような磁気ブラシは、密度が密で且つブラシ長さが揃った状態であることから、現像の際、クリーニングブレードにより露出したフッ素樹脂粒子が感光体に筋状に塗布されたフッ素樹脂と接触する確率が高くなり、磁気ブラシにおける感光体の軸方向の振動により、感光体に筋状に塗布されたフッ素樹脂が感光体の軸方向に引き伸ばされるように、塗布されたものと推定される。その結果、フッ素樹脂が感光体の表面全面に均一に塗布され易くなるものと推定される。この作用は、フッ素樹脂の露出と塗り広げられたことを意味する結果として、図１４及び図１５に示すように、感光体表面の接触角（水に対する接触角）の結果からも確認することができる。
ここで、図１４は、実施例１及び比較例１における、感光体の回転数と感光体表面の接触角（水に対する接触角）との関係を示すグラフである。図１４では、実施例１は、比較例１に比べ、感光体の回転数に応じて感光体の表面の接触角が上昇していることを示している。
また、図１５は、感光体の表面に対する潤滑剤の被覆率と感光体表面の接触角（水に対する接触角）との関係を示すグラフである。図１５では、潤滑剤の被覆率が上昇するのに応じて、感光体の表面の接触角も上昇していることを示している。
【０２１９】
そして、この効果を有する上記範囲のブラシ粗さを持つ磁気ブラシを形成するためには、上記低磁化キャリアを採用することで、実現されるものと考えられる。
低磁化キャリアを採用した場合、感光体に保持された現像剤が現像領域（感光体と現像ロールとが対向した領域）に突入したとき、キャリア粒子同士の引力的作用が小さいことから、現像領域において、連なったキャリア粒子同士の切断やすべりが生じ易く、その結果、キャリア粒子の再配列が生じ易くなり、磁気ブラシは密度が密な状態になると推定される（図４参照）。また、磁気ブラシの長さも揃い易くなると推定される。このため、低磁化キャリアを採用した場合、上記範囲のブラシ粗さを持つ磁気ブラシが形成されたものと推定される。
【０２２０】
すなわち、フッ素樹脂粒子を含む硬化膜で構成された最表面層を感光体に採用した場合に、前述のような小径トナーとの組み合わせによって生じる筋状のカブリに対して、一個のキャリア粒子当たりの平均磁化を制御することによって、静電潜像現像剤による特定の範囲のブラシ粗さを実現することで、上記課題を解決するものである。
【符号の説明】
【０２２１】
１０  電子写真感光体、１０Ａ  電子写真感光体、１０Ｂ  電子写真感光体、２０  帯電装置、３０  露光装置、４０  現像装置、４１  現像容器、４１Ａ  現像容器本体、４１Ｂ  現像容器カバー、４１Ｃ  仕切り壁、４２  現像ロール、４２Ａ  現像ロール室、４３  攪拌部材、４３Ａ  攪拌室、４４  攪拌部材、４４Ａ  攪拌室、４５  層厚規制部材、４６  補給搬送路、４７  補給用現像剤収納容器、５０  中間転写体、５０Ａ  支持ローラ、５０Ｂ  支持ローラ、５０Ｃ  背面ローラ、５０Ｄ  駆動ローラ、５１  一次転写装置、５２  二次転写装置、５３  記録紙供給装置、５３Ａ  搬送ローラ、５３Ｂ  誘導板、５４  中間転写体クリーニング装置、７０  クリーニング装置、７１  筐体、７２  クリーニングブレード、８０  定着装置、８１  定着ローラ、８２  搬送帯、１０１  画像形成装置、１０１Ａ  プロセスカートリッジ、
【図１】
0005115615.tif 000013
【図２】
0005115615.tif 000014
【図３】
0005115615.tif 000015
【図４】
0005115615.tif 000016
【図５】
0005115615.tif 000017
【図６】
0005115615.tif 000018
【図７】
0005115615.tif 000019
【図９】
0005115615.tif 000020
【図８】
0005115615.tif 000021
【図１０】
0005115615.tif 000022
【図１１】
0005115615.tif 000023
【図１２】
0005115615.tif 000024
【図１３】
0005115615.tif 000025
【図１４】
0005115615.tif 000026
【図１５】
0005115615.tif 000027